(57)【要約】      （修正有）【課題】耐摩耗性及び耐傷性の機械的強度が強く、かつ、繰り返し安定性に優れた電子写真感光体、該電子写真感光体を有するプロセスカートリッジ及び電子写真装置を提供する。【解決手段】電荷輸送層は１種または２種以上の電荷輸送物質を含有し、電荷輸送層に含有される電荷輸送物質の少なくとも１種は、下記式（１）で示される構造を有し、分子量が１５００〜４０００である電荷輸送物質であり、電荷輸送層に含有される電荷輸送物質の全質量に対して、上記電荷輸送物質が占める割合が、９０質量％〜１００質量％であり、電荷発生層は、電荷発生物質と特定構造の電荷輸送物質を含有する。2005208111.tif 000166【選択図】      なし【特許請求の範囲】
【請求項１】
支持体及び該支持体上に電荷発生層および電荷輸送層をこの順で積層し、該電荷輸送層は１種または２種以上の電荷輸送物質を含有し、
該電荷輸送層に含有される電荷輸送物質の少なくとも１種は、下記式（１）で示される構造を有し、かつ、分子量が１５００〜４０００である電荷輸送物質であり、
該電荷輸送層に含有される電荷輸送物質の全質量に対して、下記式（１）で示される構造を有し、かつ、分子量が１５００〜４０００である電荷輸送物質が占める割合が、９０質量％〜１００質量％であり、
かつ、該電荷発生層は、少なくとも電荷発生物質と下記式（１）〜（５）のいずれか、
2005208111.tif 000141
（式中、Ａｒ１０１〜Ａｒ１０８はそれぞれ独立して置換または無置換の一価の芳香族炭化水素環基、または、置換または無置換の一価の芳香族複素環基を示し、Ｚ１１〜Ｚ１５はそれぞれ独立して置換または無置換の二価の芳香族炭化水素環基、または、置換または無置換の二価の芳香族複素環基を示す。）
2005208111.tif 000142
（式中、Ａｒ２０１〜Ａｒ２０９はそれぞれ独立して置換または無置換の一価の芳香族炭化水素環基、または、置換または無置換の一価の芳香族複素環基を示し、Ｚ２１〜Ｚ２６はそれぞれ独立して置換または無置換の二価の芳香族炭化水素環基、または、置換または無置換の二価の芳香族複素環基を示す。）
2005208111.tif 000143
（式中、Ａｒ３０１〜Ａｒ３１０は、それぞれ独立して置換または無置換の一価の芳香族炭化水素環基、または、置換または無置換の一価の芳香族複素環基を示し、Ｚ３１〜Ｚ３７はそれぞれ独立して置換または無置換の二価の芳香族炭化水素環基、または、置換または無置換の二価の芳香族複素環基を示す。）
2005208111.tif 000144
（式中、Ａｒ４０１〜Ａｒ４１１は、それぞれ独立して置換または無置換の一価の芳香族炭化水素環基、または、置換または無置換の一価の芳香族複素環基を示し、Ｚ４１〜Ｚ４８はそれぞれ独立して置換または無置換の二価の芳香族炭化水素環基、または、置換または無置換の二価の芳香族複素環基を示す。）
2005208111.tif 000145
（式中、Ａｒ５０１〜Ａｒ５１２は、それぞれ独立して置換または無置換の一価の芳香族炭化水素環基、または、置換または無置換の一価の芳香族複素環基を示し、Ｚ５１〜Ｚ５９はそれぞれ独立して置換または無置換の二価の芳香族炭化水素環基、または、置換または無置換の二価の芳香族複素環基を示す。）
により示される構造を有する電荷輸送物質とを含有することを特徴とする電子写真感光体。
【請求項２】
支持体及び該支持体上に電荷発生層および電荷輸送層をこの順で積層し、該電荷輸送層は１種または２種以上の電荷輸送物質を含有し、
該電荷輸送層に含有される電荷輸送物質の少なくとも１種は、下記式（２）で示される構造を有し、かつ、分子量が１５００〜４０００である電荷輸送物質であり、
該電荷輸送層に含有される電荷輸送物質の全質量に対して、下記式（２）で示される構造を有し、かつ、分子量が１５００〜４０００である電荷輸送物質が占める割合が、９０質量％〜１００質量％であり、
かつ、該電荷発生層は、少なくとも電荷発生物質と下記式（１）〜（５）のいずれか、
2005208111.tif 000146
（式中、Ａｒ１０１〜Ａｒ１０８はそれぞれ独立して置換または無置換の一価の芳香族炭化水素環基、または、置換または無置換の一価の芳香族複素環基を示し、Ｚ１１〜Ｚ１５はそれぞれ独立して置換または無置換の二価の芳香族炭化水素環基、または、置換または無置換の二価の芳香族複素環基を示す。）
2005208111.tif 000147
（式中、Ａｒ２０１〜Ａｒ２０９はそれぞれ独立して置換または無置換の一価の芳香族炭化水素環基、または、置換または無置換の一価の芳香族複素環基を示し、Ｚ２１〜Ｚ２６はそれぞれ独立して置換または無置換の二価の芳香族炭化水素環基、または、置換または無置換の二価の芳香族複素環基を示す。）
2005208111.tif 000148
（式中、Ａｒ３０１〜Ａｒ３１０は、それぞれ独立して置換または無置換の一価の芳香族炭化水素環基、または、置換または無置換の一価の芳香族複素環基を示し、Ｚ３１〜Ｚ３７はそれぞれ独立して置換または無置換の二価の芳香族炭化水素環基、または、置換または無置換の二価の芳香族複素環基を示す。）
2005208111.tif 000149
（式中、Ａｒ４０１〜Ａｒ４１１は、それぞれ独立して置換または無置換の一価の芳香族炭化水素環基、または、置換または無置換の一価の芳香族複素環基を示し、Ｚ４１〜Ｚ４８はそれぞれ独立して置換または無置換の二価の芳香族炭化水素環基、または、置換または無置換の二価の芳香族複素環基を示す。）
2005208111.tif 000150
（式中、Ａｒ５０１〜Ａｒ５１２は、それぞれ独立して置換または無置換の一価の芳香族炭化水素環基、または、置換または無置換の一価の芳香族複素環基を示し、Ｚ５１〜Ｚ５９はそれぞれ独立して置換または無置換の二価の芳香族炭化水素環基、または、置換または無置換の二価の芳香族複素環基を示す。）
により示される構造を有する電荷輸送物質とを含有することを特徴とする電子写真感光体。
【請求項３】
支持体及び該支持体上に電荷発生層および電荷輸送層をこの順で積層し、該電荷輸送層は１種または２種以上の電荷輸送物質を含有し、
該電荷輸送層に含有される電荷輸送物質の少なくとも１種は、下記式（３）で示される構造を有し、かつ、分子量が１５００〜４０００である電荷輸送物質であり、
該電荷輸送層に含有される電荷輸送物質の全質量に対して、下記式（３）で示される構造を有し、かつ、分子量が１５００〜４０００である電荷輸送物質が占める割合が、９０質量％〜１００質量％であり、
かつ、該電荷発生層は、電荷発生物質と下記式（１）〜（５）のいずれか、
2005208111.tif 000151
（式中、Ａｒ１０１〜Ａｒ１０８はそれぞれ独立して置換または無置換の一価の芳香族炭化水素環基、または、置換または無置換の一価の芳香族複素環基を示し、Ｚ１１〜Ｚ１５はそれぞれ独立して置換または無置換の二価の芳香族炭化水素環基、または、置換または無置換の二価の芳香族複素環基を示す。）
2005208111.tif 000152
（式中、Ａｒ２０１〜Ａｒ２０９はそれぞれ独立して置換または無置換の一価の芳香族炭化水素環基、または、置換または無置換の一価の芳香族複素環基を示し、Ｚ２１〜Ｚ２６はそれぞれ独立して置換または無置換の二価の芳香族炭化水素環基、または、置換または無置換の二価の芳香族複素環基を示す。）
2005208111.tif 000153
（式中、Ａｒ３０１〜Ａｒ３１０は、それぞれ独立して置換または無置換の一価の芳香族炭化水素環基、または、置換または無置換の一価の芳香族複素環基を示し、Ｚ３１〜Ｚ３７はそれぞれ独立して置換または無置換の二価の芳香族炭化水素環基、または、置換または無置換の二価の芳香族複素環基を示す。）
2005208111.tif 000154
（式中、Ａｒ４０１〜Ａｒ４１１は、それぞれ独立して置換または無置換の一価の芳香族炭化水素環基、または、置換または無置換の一価の芳香族複素環基を示し、Ｚ４１〜Ｚ４８はそれぞれ独立して置換または無置換の二価の芳香族炭化水素環基、または、置換または無置換の二価の芳香族複素環基を示す。）
2005208111.tif 000155
（式中、Ａｒ５０１〜Ａｒ５１２は、それぞれ独立して置換または無置換の一価の芳香族炭化水素環基、または、置換または無置換の一価の芳香族複素環基を示し、Ｚ５１〜Ｚ５９はそれぞれ独立して置換または無置換の二価の芳香族炭化水素環基、または、置換または無置換の二価の芳香族複素環基を示す。）
により示される構造を有する電荷輸送物質とを含有することを特徴とする電子写真感光体。
【請求項４】
支持体及び該支持体上に電荷発生層および電荷輸送層をこの順で積層し、該電荷輸送層は１種または２種以上の電荷輸送物質を含有し、
該電荷輸送層に含有される電荷輸送物質の少なくとも１種は、下記式（４）で示される構造を有し、かつ、分子量が１５００〜４０００である電荷輸送物質であり、
該電荷輸送層に含有される電荷輸送物質の全質量に対して、下記式（４）で示される構造を有し、かつ、分子量が１５００〜４０００である電荷輸送物質が占める割合が、９０質量％〜１００質量％であり、
かつ、該電荷発生層は、少なくとも電荷発生物質と下記式（１）〜（５）のいずれか、
2005208111.tif 000156
（式中、Ａｒ１０１〜Ａｒ１０８はそれぞれ独立して置換または無置換の一価の芳香族炭化水素環基、または、置換または無置換の一価の芳香族複素環基を示し、Ｚ１１〜Ｚ１５はそれぞれ独立して置換または無置換の二価の芳香族炭化水素環基、または、置換または無置換の二価の芳香族複素環基を示す。）
2005208111.tif 000157
（式中、Ａｒ２０１〜Ａｒ２０９はそれぞれ独立して置換または無置換の一価の芳香族炭化水素環基、または、置換または無置換の一価の芳香族複素環基を示し、Ｚ２１〜Ｚ２６はそれぞれ独立して置換または無置換の二価の芳香族炭化水素環基、または、置換または無置換の二価の芳香族複素環基を示す。）
2005208111.tif 000158
（式中、Ａｒ３０１〜Ａｒ３１０は、それぞれ独立して置換または無置換の一価の芳香族炭化水素環基、または、置換または無置換の一価の芳香族複素環基を示し、Ｚ３１〜Ｚ３７はそれぞれ独立して置換または無置換の二価の芳香族炭化水素環基、または、置換または無置換の二価の芳香族複素環基を示す。）
2005208111.tif 000159
（式中、Ａｒ４０１〜Ａｒ４１１は、それぞれ独立して置換または無置換の一価の芳香族炭化水素環基、または、置換または無置換の一価の芳香族複素環基を示し、Ｚ４１〜Ｚ４８はそれぞれ独立して置換または無置換の二価の芳香族炭化水素環基、または、置換または無置換の二価の芳香族複素環基を示す。）
2005208111.tif 000160
（式中、Ａｒ５０１〜Ａｒ５１２は、それぞれ独立して置換または無置換の一価の芳香族炭化水素環基、または、置換または無置換の一価の芳香族複素環基を示し、Ｚ５１〜Ｚ５９はそれぞれ独立して置換または無置換の二価の芳香族炭化水素環基、または、置換または無置換の二価の芳香族複素環基を示す。）
により示される構造を有する電荷輸送物質とを含有することを特徴とする電子写真感光体。
【請求項５】
支持体及び該支持体上に電荷発生層および電荷輸送層をこの順で積層し、該電荷輸送層は１種または２種以上の電荷輸送物質を含有し、
該電荷輸送層に含有される電荷輸送物質の少なくとも１種は、下記式（５）で示される構造を有し、かつ、分子量が１５００〜４０００である電荷輸送物質であり、
該電荷輸送層に含有される電荷輸送物質の全質量に対して、下記式（５）で示される構造を有し、かつ、分子量が１５００〜４０００である電荷輸送物質が占める割合が、９０質量％〜１００質量％であり、
かつ、該電荷発生層は、少なくとも電荷発生物質と下記式（１）〜（５）のいずれか、
2005208111.tif 000161
（式中、Ａｒ１０１〜Ａｒ１０８はそれぞれ独立して置換または無置換の一価の芳香族炭化水素環基、または、置換または無置換の一価の芳香族複素環基を示し、Ｚ１１〜Ｚ１５はそれぞれ独立して置換または無置換の二価の芳香族炭化水素環基、または、置換または無置換の二価の芳香族複素環基を示す。）
2005208111.tif 000162
（式中、Ａｒ２０１〜Ａｒ２０９はそれぞれ独立して置換または無置換の一価の芳香族炭化水素環基、または、置換または無置換の一価の芳香族複素環基を示し、Ｚ２１〜Ｚ２６はそれぞれ独立して置換または無置換の二価の芳香族炭化水素環基、または、置換または無置換の二価の芳香族複素環基を示す。）
2005208111.tif 000163
（式中、Ａｒ３０１〜Ａｒ３１０は、それぞれ独立して置換または無置換の一価の芳香族炭化水素環基、または、置換または無置換の一価の芳香族複素環基を示し、Ｚ３１〜Ｚ３７はそれぞれ独立して置換または無置換の二価の芳香族炭化水素環基、または、置換または無置換の二価の芳香族複素環基を示す。）
2005208111.tif 000164
（式中、Ａｒ４０１〜Ａｒ４１１は、それぞれ独立して置換または無置換の一価の芳香族炭化水素環基、または、置換または無置換の一価の芳香族複素環基を示し、Ｚ４１〜Ｚ４８はそれぞれ独立して置換または無置換の二価の芳香族炭化水素環基、または、置換または無置換の二価の芳香族複素環基を示す。）
2005208111.tif 000165
（式中、Ａｒ５０１〜Ａｒ５１２は、それぞれ独立して置換または無置換の一価の芳香族炭化水素環基、または、置換または無置換の一価の芳香族複素環基を示し、Ｚ５１〜Ｚ５９はそれぞれ独立して置換または無置換の二価の芳香族炭化水素環基、または、置換または無置換の二価の芳香族複素環基を示す。）
により示される構造を有する電荷輸送物質とを含有することを特徴とする電子写真感光体。
【請求項６】
前記式（１）中のＺ１１〜Ｚ１５のうち、１つが置換または無置換のジベンゾフラニレン基、または、置換または無置換のジベンゾチオフェニレン基であって、その他のＺ１１〜Ｚ１５が置換または無置換のビフェニレン基である、
あるいは、前記式（２）中のＺ２１〜Ｚ２６のうち、１つが置換または無置換のジベンゾフラニレン基、または、置換または無置換のジベンゾチオフェニレン基であって、その他のＺ２１〜Ｚ２６が置換または無置換のビフェニレン基である、
あるいは、前記式（３）中のＺ３１〜Ｚ３７のうち、１つが置換または無置換のジベンゾフラニレン基、または、置換または無置換のジベンゾチオフェニレン基であって、その他のＺ３１〜Ｚ３７が置換または無置換のビフェニレン基である、
あるいは、前記式（４）中のＺ４１〜Ｚ４８のうち、１つが置換または無置換のジベンゾフラニレン基、または、置換または無置換のジベンゾチオフェニレン基であって、その他のＺ４１〜Ｚ４８が置換または無置換のビフェニレン基である、
あるいは、前記式（５）中のＺ５１〜Ｚ５９のうち、１つが置換または無置換のジベンゾフラニレン基、または、置換または無置換のジベンゾチオフェニレン基であって、その他のＺ５１〜Ｚ５９が置換または無置換のビフェニレン基であることを特徴とする請求項１〜５のいずれかに記載の電子写真感光体。
【請求項７】
前記電荷輸送層に含有される電荷輸送物質の全質量に対して、上記式（１）で示される構造を有し、かつ、分子量が１５００〜４０００である電荷輸送物質が占める割合が、１００質量％である、
あるいは、前記電荷輸送層に含有される電荷輸送物質の全質量に対して、上記式（２）で示される構造を有し、かつ、分子量が１５００〜４０００である電荷輸送物質が占める割合が、１００質量％である、
あるいは、前記電荷輸送層に含有される電荷輸送物質の全質量に対して、上記式（３）で示される構造を有し、かつ、分子量が１５００〜４０００である電荷輸送物質が占める割合が、１００質量％である、
あるいは、前記電荷輸送層に含有される電荷輸送物質の全質量に対して、上記式（４）で示される構造を有し、かつ、分子量が１５００〜４０００である電荷輸送物質が占める割合が、１００質量％である、
あるいは、前記電荷輸送層に含有される電荷輸送物質の全質量に対して、上記式（５）で示される構造を有し、かつ、分子量が１５００〜４０００である電荷輸送物質が占める割合が、１００質量％であることを特徴とする請求項１〜６のいずれかに記載の電子写真感光体。
【請求項８】
前記電荷輸送層が、結着樹脂を含有し、かつ前記電荷輸送層中の全固形分量に対して上記式（１）で示される電荷輸送物質が２０質量％以上４０質量％以下である、
あるいは、前記電荷輸送層が、結着樹脂を含有し、かつ前記電荷輸送層中の全固形分量に対して上記式（２）で示される電荷輸送物質が２０質量％以上４０質量％以下である、
あるいは、前記電荷輸送層が、結着樹脂を含有し、かつ前記電荷輸送層中の全固形分量に対して上記式（３）で示される電荷輸送物質が２０質量％以上４０質量％以下である、
あるいは、前記電荷輸送層が、結着樹脂を含有し、かつ前記電荷輸送層中の全固形分量に対して上記式（４）で示される電荷輸送物質が２０質量％以上４０質量％以下である、
あるいは、前記電荷輸送層が、結着樹脂を含有し、かつ前記電荷輸送層中の全固形分量に対して上記式（５）で示される電荷輸送物質が２０質量％以上４０質量％以下であることを特徴とする請求項１〜７のいずれかに記載の電子写真感光体。
【請求項９】
請求項１〜８のいずれかに記載の電子写真感光体と、
帯電手段、現像手段およびクリーニング手段からなる群より選ばれた少なくとも１つの手段とを一体に支持し、電子写真装置本体に着脱自在であることを特徴とするプロセスカートリッジ。
【請求項１０】
請求項１〜８のいずれかに記載の電子写真感光体、帯電手段、露光手段、現像手段および転写手段を有することを特徴とする電子写真装置。
【発明の詳細な説明】
【技術分野】
【０００１】
本発明は電子写真感光体、プロセスカートリッジおよび電子写真装置に関し、詳しくは、特定の電荷輸送物質を電荷発生層および電荷輸送層中に含有する電子写真感光体、その電子写真感光体を有するプロセスカートリッジおよび電子写真装置に関するものである。
【背景技術】
【０００２】
電子写真技術は即時性、高品質の画像が得られることなどから、複写機、プリンターの分野でも広く使われ、応用されている。
【０００３】
電子写真装置に用いられる像保持部材の代表的なものの１つとして、電子写真感光体が挙げられる。電子写真感光体に用いられる光導電性物質としては、セレン、硫化カドミウム、酸化亜鉛に代表される無機光導電性物質があるが、近年では、無公害性、高生産性、材料設計の容易性および将来性などの点から有機光導電性物質の開発がさかんに行われている。
【０００４】
電子写真感光体には、当然ながら適用される電子写真プロセスに応じた電気的、機械的さらには光学的特性など様々な特性が要求される。特に繰り返し使用される電子写真感光体にあっては、帯電、露光、現像、転写、クリーニングといった電気的、機械的な力が、直接的または間接的に繰り返し加えられるため、それらに対する耐久性が要求される。
【０００５】
有機光導電性物質を用いた有機電子写真感光体においては、有機光導電性物質を結着樹脂に溶解または分散して、塗膜を形成して用いるのが通常である。その塗膜は、有機光導電性物質と結着樹脂を溶媒に溶解または分散後、塗布乾燥して形成される。
【０００６】
結着樹脂としては、ポリメチルメタクリレート、ポリスチレン、ポリ塩化ビニルなどのビニル重合体、ポリカーボネート、ポリエステル、ポリアリレート、ポリスルフォン、フェノキシ樹脂、エポキシ樹脂、シリコーン樹脂、および、それらの共重合体などの材料が用いられている。
【０００７】
有機電子写真感光体は、大量生産性に優れ、価格も比較的安価に生産可能であるといった多くの利点を有しているが、電子写真感光体として必要とされるすべての要求を満足しているわけではなく改善の余地がある。
【０００８】
電子写真としての機能性、特性に関しては、無機電子写真感光体より優れた電子写真感光体が生産されるに至ったが、他の特性、特に有機電子写真感光体における耐久性ということに対してさらなる改善が望まれている。
【０００９】
有機電子写真感光体耐久性向上の１つの方法として、機械的強度に優れた様々な結着樹脂の使用も提案されているが、結着樹脂そのものが機械的強度に優れていても、低分子量の電荷輸送物質を混合して用いるため、結着樹脂本来の膜強度を十分に生かせず、耐摩耗、耐キズ性において必ずしも十分な耐久性を得るには至っていない。
【００１０】
結着樹脂本来の膜強度を生かすためには、添加する電荷輸送物質の添加量を減らせばよいが、その場合には、電子写真感度の低下や残留電位の上昇を招いてしまうという問題が生じ、膜強度と電子写真特性を両立するには至っていない。
【００１１】
低分子量電荷輸送物質の添加による膜強度低下を改善する目的で、高分子量電荷輸送物質を使用する提案が、特許文献１、特許文献２、特許文献３、および特許文献４などでされている。これら文献で提案されている高分子量電荷輸送物質は、電荷輸送機能を有する部位を結着樹脂中に設けた重合体よりなる高分子電荷輸送物質であり、提案されている電荷輸送物質を使用することで低分子量電荷輸送物質を使用した電子写真感光体の強度低下を改善している。さらに、高分子量電荷輸送物質を使用した場合の感度悪化といった弊害を改善する目的で、電荷輸送層中に電荷輸送材料を添加する提案がなされている（特許文献５、および特許文献６）。
【００１２】
また、樹脂構造を有さない重合体の高分子量電子輸送物質としては、トリフェニルアミンの繰り返し構造単位を有する高分子量電子輸送物質（特許文献７）が提案されている。この構造の高分子量電子輸送物質では、絶縁性樹脂との相溶性が良いため、高い機械的強度、高いモビリティーを有していることが報告されている。
【特許文献１】特開昭６４−９９６４号公報
【特許文献２】特開平２−２８２２６３号公報
【特許文献３】特開平３−２２１５２２号公報
【特許文献４】特開平８−２０８８２０号公報
【特許文献５】特許第３３３３８２５号公報
【特許文献６】特許第３３９８７６５号公報
【特許文献７】国際公開番号  ＷＯ９９／３２５３７
【発明の開示】
【発明が解決しようとする課題】
【００１３】
しかしながら、特許文献１〜４で提案されている電子写真感光体の多くは必ずしも十分な耐摩耗性を有しているわけではなく、ある程度の膜強度を有する場合でも、製造コストが非常に高く、実用には向かないなどの欠点があった。さらに、感度悪化といった弊害を改善する提案（特許文献５および６）においても、同様の傾向にある場合があった。また、電子写真感光体の耐摩耗性あるいはコストの観点から、これらの高分子量電荷輸送物質を絶縁性樹脂と併用して使用した場合、結着樹脂と高分子量電荷輸送物質との相溶性が悪い場合があり、良好な画質を与える電子写真感光体を製作できない、あるいは、耐摩耗性を悪化させてしまうことがあった。
【００１４】
また、高い機械的強度を備える特許文献７における高分子量電荷輸送物質と結着樹脂を含有する電荷輸送層を使用した電子写真感光体では、電荷輸送物質の質量比を少なくすることで耐摩耗性を高められる反面、電荷発生物質と電荷輸送物質との間での電荷の授受が行われ難くなることにより発生すると考えられる電子写真感光体の特性悪化、特に繰り返し使用時における電位の変動が大きい場合があった。
【００１５】
本発明の目的は、電子写真感光体として高い感度、および機械的強度を有し、さらに、繰り返し使用において安定した特性を持つ電子写真感光体を提供することにある。詳しくは、積層型電子写真感光体における電荷発生層中に特定構造の電荷輸送物質を含有し、かつ電荷輸送層中に特定構造の電荷輸送物質を含有させることにより、電子写真感光体としての長寿命化を達成し、繰り返し使用においても優れた安定性を示す電子写真感光体を提供することにある。
【００１６】
さらに、本発明の目的は上記電子写真感光体を有するプロセスカートリッジ及び電子写真感光体を提供することにある。
【課題を解決するための手段】
【００１７】
上記目的を達成するため本発明は、支持体及び該支持体上に電荷発生層および電荷輸送層をこの順で積層し、該電荷輸送層は１種または２種以上の電荷輸送物質を含有し、該電荷輸送層に含有される電荷輸送物質の少なくとも１種は、下記式（１）で示される構造を有し、かつ、分子量が１５００〜４０００である電荷輸送物質であり、該電荷輸送層に含有される電荷輸送物質の全質量に対して、下記式（１）で示される構造を有し、かつ、分子量が１５００〜４０００である電荷輸送物質が占める割合が、９０質量％〜１００質量％であり、かつ、該電荷発生層は、少なくとも電荷発生物質と下記式（１）〜（５）のいずれかにより示される構造を有する電荷輸送物質とを含有することを特徴とする電子写真感光体を提供することにある。
2005208111.tif 000002
（式中、Ａｒ１０１〜Ａｒ１０８はそれぞれ独立して置換または無置換の一価の芳香族炭化水素環基、または、置換または無置換の一価の芳香族複素環基を示し、Ｚ１１〜Ｚ１５はそれぞれ独立して置換または無置換の二価の芳香族炭化水素環基、または、置換または無置換の二価の芳香族複素環基を示す。）
2005208111.tif 000003
（式中、Ａｒ２０１〜Ａｒ２０９はそれぞれ独立して置換または無置換の一価の芳香族炭化水素環基、または、置換または無置換の一価の芳香族複素環基を示し、Ｚ２１〜Ｚ２６はそれぞれ独立して置換または無置換の二価の芳香族炭化水素環基、または、置換または無置換の二価の芳香族複素環基を示す。）
2005208111.tif 000004
（式中、Ａｒ３０１〜Ａｒ３１０は、それぞれ独立して置換または無置換の一価の芳香族炭化水素環基、または、置換または無置換の一価の芳香族複素環基を示し、Ｚ３１〜Ｚ３７はそれぞれ独立して置換または無置換の二価の芳香族炭化水素環基、または、置換または無置換の二価の芳香族複素環基を示す。）
2005208111.tif 000005
（式中、Ａｒ４０１〜Ａｒ４１１は、それぞれ独立して置換または無置換の一価の芳香族炭化水素環基、または、置換または無置換の一価の芳香族複素環基を示し、Ｚ４１〜Ｚ４８はそれぞれ独立して置換または無置換の二価の芳香族炭化水素環基、または、置換または無置換の二価の芳香族複素環基を示す。）
2005208111.tif 000006
（式中、Ａｒ５０１〜Ａｒ５１２は、それぞれ独立して置換または無置換の一価の芳香族炭化水素環基、または、置換または無置換の一価の芳香族複素環基を示し、Ｚ５１〜Ｚ５９はそれぞれ独立して置換または無置換の二価の芳香族炭化水素環基、または、置換または無置換の二価の芳香族複素環基を示す。）。
【００１８】
また、上記目的を達成するため本発明は、支持体及び該支持体上に電荷発生層および電荷輸送層をこの順で積層し、該電荷輸送層は１種または２種以上の電荷輸送物質を含有し、該電荷輸送層に含有される電荷輸送物質の少なくとも１種は、下記式（２）で示される構造を有し、かつ、分子量が１５００〜４０００である電荷輸送物質であり、該電荷輸送層に含有される電荷輸送物質の全質量に対して、下記式（２）で示される構造を有し、かつ、分子量が１５００〜４０００である電荷輸送物質が占める割合が、９０質量％〜１００質量％であり、かつ、該電荷発生層は、少なくとも電荷発生物質と下記式（１）〜（５）のいずれかにより示される構造を有する電荷輸送物質とを含有することを特徴とする電子写真感光体を提供することにある。
2005208111.tif 000007
（式中、Ａｒ１０１〜Ａｒ１０８はそれぞれ独立して置換または無置換の一価の芳香族炭化水素環基、または、置換または無置換の一価の芳香族複素環基を示し、Ｚ１１〜Ｚ１５はそれぞれ独立して置換または無置換の二価の芳香族炭化水素環基、または、置換または無置換の二価の芳香族複素環基を示す。）
2005208111.tif 000008
（式中、Ａｒ２０１〜Ａｒ２０９はそれぞれ独立して置換または無置換の一価の芳香族炭化水素環基、または、置換または無置換の一価の芳香族複素環基を示し、Ｚ２１〜Ｚ２６はそれぞれ独立して置換または無置換の二価の芳香族炭化水素環基、または、置換または無置換の二価の芳香族複素環基を示す。）
2005208111.tif 000009
（式中、Ａｒ３０１〜Ａｒ３１０は、それぞれ独立して置換または無置換の一価の芳香族炭化水素環基、または、置換または無置換の一価の芳香族複素環基を示し、Ｚ３１〜Ｚ３７はそれぞれ独立して置換または無置換の二価の芳香族炭化水素環基、または、置換または無置換の二価の芳香族複素環基を示す。）
2005208111.tif 000010
（式中、Ａｒ４０１〜Ａｒ４１１は、それぞれ独立して置換または無置換の一価の芳香族炭化水素環基、または、置換または無置換の一価の芳香族複素環基を示し、Ｚ４１〜Ｚ４８はそれぞれ独立して置換または無置換の二価の芳香族炭化水素環基、または、置換または無置換の二価の芳香族複素環基を示す。）
2005208111.tif 000011
（式中、Ａｒ５０１〜Ａｒ５１２は、それぞれ独立して置換または無置換の一価の芳香族炭化水素環基、または、置換または無置換の一価の芳香族複素環基を示し、Ｚ５１〜Ｚ５９はそれぞれ独立して置換または無置換の二価の芳香族炭化水素環基、または、置換または無置換の二価の芳香族複素環基を示す。）。
【００１９】
また、上記目的を達成するため本発明は、支持体及び該支持体上に電荷発生層および電荷輸送層をこの順で積層し、該電荷輸送層は１種または２種以上の電荷輸送物質を含有し、該電荷輸送層に含有される電荷輸送物質の少なくとも１種は、下記式（３）で示される構造を有し、かつ、分子量が１５００〜４０００である電荷輸送物質であり、該電荷輸送層に含有される電荷輸送物質の全質量に対して、下記式（３）で示される構造を有し、かつ、分子量が１５００〜４０００である電荷輸送物質が占める割合が、９０質量％〜１００質量％であり、かつ該電荷発生層は、少なくとも電荷発生物質と下記式（１）〜（５）のいずれかにより示される構造を有する電荷輸送物質とを含有することを特徴とする電子写真感光体を提供することにある。
2005208111.tif 000012
（式中、Ａｒ１０１〜Ａｒ１０８はそれぞれ独立して置換または無置換の一価の芳香族炭化水素環基、または、置換または無置換の一価の芳香族複素環基を示し、Ｚ１１〜Ｚ１５はそれぞれ独立して置換または無置換の二価の芳香族炭化水素環基、または、置換または無置換の二価の芳香族複素環基を示す。）
2005208111.tif 000013
（式中、Ａｒ２０１〜Ａｒ２０９はそれぞれ独立して置換または無置換の一価の芳香族炭化水素環基、または、置換または無置換の一価の芳香族複素環基を示し、Ｚ２１〜Ｚ２６はそれぞれ独立して置換または無置換の二価の芳香族炭化水素環基、または、置換または無置換の二価の芳香族複素環基を示す。）
2005208111.tif 000014
（式中、Ａｒ３０１〜Ａｒ３１０は、それぞれ独立して置換または無置換の一価の芳香族炭化水素環基、または、置換または無置換の一価の芳香族複素環基を示し、Ｚ３１〜Ｚ３７はそれぞれ独立して置換または無置換の二価の芳香族炭化水素環基、または、置換または無置換の二価の芳香族複素環基を示す。）
2005208111.tif 000015
（式中、Ａｒ４０１〜Ａｒ４１１は、それぞれ独立して置換または無置換の一価の芳香族炭化水素環基、または、置換または無置換の一価の芳香族複素環基を示し、Ｚ４１〜Ｚ４８はそれぞれ独立して置換または無置換の二価の芳香族炭化水素環基、または、置換または無置換の二価の芳香族複素環基を示す。）
2005208111.tif 000016
（式中、Ａｒ５０１〜Ａｒ５１２は、それぞれ独立して置換または無置換の一価の芳香族炭化水素環基、または、置換または無置換の一価の芳香族複素環基を示し、Ｚ５１〜Ｚ５９はそれぞれ独立して置換または無置換の二価の芳香族炭化水素環基、または、置換または無置換の二価の芳香族複素環基を示す。）。
【００２０】
また、上記目的を達成するため本発明は、支持体及び該支持体上に電荷発生層および電荷輸送層をこの順で積層し、該電荷輸送層は１種または２種以上の電荷輸送物質を含有し、該電荷輸送層に含有される電荷輸送物質の少なくとも１種は、下記式（４）で示される構造を有し、かつ、分子量が１５００〜４０００である電荷輸送物質であり、該電荷輸送層に含有される電荷輸送物質の全質量に対して、下記式（４）で示される構造を有し、かつ、分子量が１５００〜４０００である電荷輸送物質が占める割合が、９０質量％〜１００質量％であり、かつ、該電荷発生層は、少なくとも電荷発生物質と下記式（１）〜（５）のいずれかにより示される構造を有する電荷輸送物質とを含有することを特徴とする電子写真感光体を提供することにある。
2005208111.tif 000017
（式中、Ａｒ１０１〜Ａｒ１０８はそれぞれ独立して置換または無置換の一価の芳香族炭化水素環基、または、置換または無置換の一価の芳香族複素環基を示し、Ｚ１１〜Ｚ１５はそれぞれ独立して置換または無置換の二価の芳香族炭化水素環基、または、置換または無置換の二価の芳香族複素環基を示す。）
2005208111.tif 000018
（式中、Ａｒ２０１〜Ａｒ２０９はそれぞれ独立して置換または無置換の一価の芳香族炭化水素環基、または、置換または無置換の一価の芳香族複素環基を示し、Ｚ２１〜Ｚ２６はそれぞれ独立して置換または無置換の二価の芳香族炭化水素環基、または、置換または無置換の二価の芳香族複素環基を示す。）
2005208111.tif 000019
（式中、Ａｒ３０１〜Ａｒ３１０は、それぞれ独立して置換または無置換の一価の芳香族炭化水素環基、または、置換または無置換の一価の芳香族複素環基を示し、Ｚ３１〜Ｚ３７はそれぞれ独立して置換または無置換の二価の芳香族炭化水素環基、または、置換または無置換の二価の芳香族複素環基を示す。）
2005208111.tif 000020
（式中、Ａｒ４０１〜Ａｒ４１１は、それぞれ独立して置換または無置換の一価の芳香族炭化水素環基、または、置換または無置換の一価の芳香族複素環基を示し、Ｚ４１〜Ｚ４８はそれぞれ独立して置換または無置換の二価の芳香族炭化水素環基、または、置換または無置換の二価の芳香族複素環基を示す。）
2005208111.tif 000021
（式中、Ａｒ５０１〜Ａｒ５１２は、それぞれ独立して置換または無置換の一価の芳香族炭化水素環基、または、置換または無置換の一価の芳香族複素環基を示し、Ｚ５１〜Ｚ５９はそれぞれ独立して置換または無置換の二価の芳香族炭化水素環基、または、置換または無置換の二価の芳香族複素環基を示す。）。
【００２１】
また、上記目的を達成するため本発明は、支持体及び該支持体上に電荷発生層および電荷輸送層をこの順で積層し、該電荷輸送層は１種または２種以上の電荷輸送物質を含有し、該電荷輸送層に含有される電荷輸送物質の少なくとも１種は、下記式（５）で示される構造を有し、かつ、分子量が１５００〜４０００である電荷輸送物質であり、該電荷輸送層に含有される電荷輸送物質の全質量に対して、下記式（５）で示される構造を有し、かつ、分子量が１５００〜４０００である電荷輸送物質が占める割合が、９０質量％〜１００質量％であり、かつ、該電荷発生層は、電荷発生物質と下記式（１）〜（５）のいずれかにより示される構造を有する電荷輸送物質とを含有することを特徴とする電子写真感光体を提供することにある。
2005208111.tif 000022
（式中、Ａｒ１０１〜Ａｒ１０８はそれぞれ独立して置換または無置換の一価の芳香族炭化水素環基、または、置換または無置換の一価の芳香族複素環基を示し、Ｚ１１〜Ｚ１５はそれぞれ独立して置換または無置換の二価の芳香族炭化水素環基、または、置換または無置換の二価の芳香族複素環基を示す。）
2005208111.tif 000023
（式中、Ａｒ２０１〜Ａｒ２０９はそれぞれ独立して置換または無置換の一価の芳香族炭化水素環基、または、置換または無置換の一価の芳香族複素環基を示し、Ｚ２１〜Ｚ２６はそれぞれ独立して置換または無置換の二価の芳香族炭化水素環基、または、置換または無置換の二価の芳香族複素環基を示す。）
2005208111.tif 000024
（式中、Ａｒ３０１〜Ａｒ３１０は、それぞれ独立して置換または無置換の一価の芳香族炭化水素環基、または、置換または無置換の一価の芳香族複素環基を示し、Ｚ３１〜Ｚ３７はそれぞれ独立して置換または無置換の二価の芳香族炭化水素環基、または、置換または無置換の二価の芳香族複素環基を示す。）
2005208111.tif 000025
（式中、Ａｒ４０１〜Ａｒ４１１は、それぞれ独立して置換または無置換の一価の芳香族炭化水素環基、または、置換または無置換の一価の芳香族複素環基を示し、Ｚ４１〜Ｚ４８はそれぞれ独立して置換または無置換の二価の芳香族炭化水素環基、または、置換または無置換の二価の芳香族複素環基を示す。）
2005208111.tif 000026
（式中、Ａｒ５０１〜Ａｒ５１２は、それぞれ独立して置換または無置換の一価の芳香族炭化水素環基、または、置換または無置換の一価の芳香族複素環基を示し、Ｚ５１〜Ｚ５９はそれぞれ独立して置換または無置換の二価の芳香族炭化水素環基、または、置換または無置換の二価の芳香族複素環基を示す。）。
【００２２】
また、上記目的を達成するため本発明は、上記電子写真感光体と、帯電手段、現像手段およびクリーニング手段からなる群より選ばれた少なくとも１つの手段とを一体に支持し、電子写真装置本体に着脱自在であることを特徴とするプロセスカートリッジを提供することにある。
【００２３】
また、上記目的を達成するため本発明は、上記電子写真感光体、帯電手段、露光手段、現像手段および転写手段を有することを特徴とする電子写真装置を提供することにある。
【００２４】
なお、さらに詳細に説明すれば、本発明は下記の構成によって前記課題を解決できた。
【００２５】
（１）支持体及び該支持体上に電荷発生層および電荷輸送層をこの順で積層し、該電荷輸送層は１種または２種以上の電荷輸送物質を含有し、
該電荷輸送層に含有される電荷輸送物質の少なくとも１種は、下記式（１）で示される構造を有し、かつ、分子量が１５００〜４０００である電荷輸送物質であり、
該電荷輸送層に含有される電荷輸送物質の全質量に対して、下記式（１）で示される構造を有し、かつ、分子量が１５００〜４０００である電荷輸送物質が占める割合が、９０質量％〜１００質量％であり、
かつ、該電荷発生層は、少なくとも電荷発生物質と下記式（１）〜（５）のいずれか、
2005208111.tif 000027
（式中、Ａｒ１０１〜Ａｒ１０８はそれぞれ独立して置換または無置換の一価の芳香族炭化水素環基、または、置換または無置換の一価の芳香族複素環基を示し、Ｚ１１〜Ｚ１５はそれぞれ独立して置換または無置換の二価の芳香族炭化水素環基、または、置換または無置換の二価の芳香族複素環基を示す。）
2005208111.tif 000028
（式中、Ａｒ２０１〜Ａｒ２０９はそれぞれ独立して置換または無置換の一価の芳香族炭化水素環基、または、置換または無置換の一価の芳香族複素環基を示し、Ｚ２１〜Ｚ２６はそれぞれ独立して置換または無置換の二価の芳香族炭化水素環基、または、置換または無置換の二価の芳香族複素環基を示す。）
2005208111.tif 000029
（式中、Ａｒ３０１〜Ａｒ３１０は、それぞれ独立して置換または無置換の一価の芳香族炭化水素環基、または、置換または無置換の一価の芳香族複素環基を示し、Ｚ３１〜Ｚ３７はそれぞれ独立して置換または無置換の二価の芳香族炭化水素環基、または、置換または無置換の二価の芳香族複素環基を示す。）
2005208111.tif 000030
（式中、Ａｒ４０１〜Ａｒ４１１は、それぞれ独立して置換または無置換の一価の芳香族炭化水素環基、または、置換または無置換の一価の芳香族複素環基を示し、Ｚ４１〜Ｚ４８はそれぞれ独立して置換または無置換の二価の芳香族炭化水素環基、または、置換または無置換の二価の芳香族複素環基を示す。）
2005208111.tif 000031
（式中、Ａｒ５０１〜Ａｒ５１２は、それぞれ独立して置換または無置換の一価の芳香族炭化水素環基、または、置換または無置換の一価の芳香族複素環基を示し、Ｚ５１〜Ｚ５９はそれぞれ独立して置換または無置換の二価の芳香族炭化水素環基、または、置換または無置換の二価の芳香族複素環基を示す。）
により示される構造を有する電荷輸送物質とを含有することを特徴とする電子写真感光体。
【００２６】
（２）支持体及び該支持体上に電荷発生層および電荷輸送層をこの順で積層し、該電荷輸送層は１種または２種以上の電荷輸送物質を含有し、
該電荷輸送層に含有される電荷輸送物質の少なくとも１種は、下記式（２）で示される構造を有し、かつ、分子量が１５００〜４０００である電荷輸送物質であり、
該電荷輸送層に含有される電荷輸送物質の全質量に対して、下記式（２）で示される構造を有し、かつ、分子量が１５００〜４０００である電荷輸送物質が占める割合が、９０質量％〜１００質量％であり、
かつ、該電荷発生層は、少なくとも電荷発生物質と下記式（１）〜（５）のいずれか、
2005208111.tif 000032
（式中、Ａｒ１０１〜Ａｒ１０８はそれぞれ独立して置換または無置換の一価の芳香族炭化水素環基、または、置換または無置換の一価の芳香族複素環基を示し、Ｚ１１〜Ｚ１５はそれぞれ独立して置換または無置換の二価の芳香族炭化水素環基、または、置換または無置換の二価の芳香族複素環基を示す。）
2005208111.tif 000033
（式中、Ａｒ２０１〜Ａｒ２０９はそれぞれ独立して置換または無置換の一価の芳香族炭化水素環基、または、置換または無置換の一価の芳香族複素環基を示し、Ｚ２１〜Ｚ２６はそれぞれ独立して置換または無置換の二価の芳香族炭化水素環基、または、置換または無置換の二価の芳香族複素環基を示す。）
2005208111.tif 000034
（式中、Ａｒ３０１〜Ａｒ３１０は、それぞれ独立して置換または無置換の一価の芳香族炭化水素環基、または、置換または無置換の一価の芳香族複素環基を示し、Ｚ３１〜Ｚ３７はそれぞれ独立して置換または無置換の二価の芳香族炭化水素環基、または、置換または無置換の二価の芳香族複素環基を示す。）
2005208111.tif 000035
（式中、Ａｒ４０１〜Ａｒ４１１は、それぞれ独立して置換または無置換の一価の芳香族炭化水素環基、または、置換または無置換の一価の芳香族複素環基を示し、Ｚ４１〜Ｚ４８はそれぞれ独立して置換または無置換の二価の芳香族炭化水素環基、または、置換または無置換の二価の芳香族複素環基を示す。）
2005208111.tif 000036
（式中、Ａｒ５０１〜Ａｒ５１２は、それぞれ独立して置換または無置換の一価の芳香族炭化水素環基、または、置換または無置換の一価の芳香族複素環基を示し、Ｚ５１〜Ｚ５９はそれぞれ独立して置換または無置換の二価の芳香族炭化水素環基、または、置換または無置換の二価の芳香族複素環基を示す。）
により示される構造を有する電荷輸送物質とを含有することを特徴とする電子写真感光体。
【００２７】
（３）支持体及び該支持体上に電荷発生層および電荷輸送層をこの順で積層し、該電荷輸送層は１種または２種以上の電荷輸送物質を含有し、
該電荷輸送層に含有される電荷輸送物質の少なくとも１種は、下記式（３）で示される構造を有し、かつ、分子量が１５００〜４０００である電荷輸送物質であり、
該電荷輸送層に含有される電荷輸送物質の全質量に対して、下記式（３）で示される構造を有し、かつ、分子量が１５００〜４０００である電荷輸送物質が占める割合が、９０質量％〜１００質量％であり、
かつ、該電荷発生層は、電荷発生物質と下記式（１）〜（５）のいずれか、
2005208111.tif 000037
（式中、Ａｒ１０１〜Ａｒ１０８はそれぞれ独立して置換または無置換の一価の芳香族炭化水素環基、または、置換または無置換の一価の芳香族複素環基を示し、Ｚ１１〜Ｚ１５はそれぞれ独立して置換または無置換の二価の芳香族炭化水素環基、または、置換または無置換の二価の芳香族複素環基を示す。）
2005208111.tif 000038
（式中、Ａｒ２０１〜Ａｒ２０９はそれぞれ独立して置換または無置換の一価の芳香族炭化水素環基、または、置換または無置換の一価の芳香族複素環基を示し、Ｚ２１〜Ｚ２６はそれぞれ独立して置換または無置換の二価の芳香族炭化水素環基、または、置換または無置換の二価の芳香族複素環基を示す。）
2005208111.tif 000039
（式中、Ａｒ３０１〜Ａｒ３１０は、それぞれ独立して置換または無置換の一価の芳香族炭化水素環基、または、置換または無置換の一価の芳香族複素環基を示し、Ｚ３１〜Ｚ３７はそれぞれ独立して置換または無置換の二価の芳香族炭化水素環基、または、置換または無置換の二価の芳香族複素環基を示す。）
2005208111.tif 000040
（式中、Ａｒ４０１〜Ａｒ４１１は、それぞれ独立して置換または無置換の一価の芳香族炭化水素環基、または、置換または無置換の一価の芳香族複素環基を示し、Ｚ４１〜Ｚ４８はそれぞれ独立して置換または無置換の二価の芳香族炭化水素環基、または、置換または無置換の二価の芳香族複素環基を示す。）
2005208111.tif 000041
（式中、Ａｒ５０１〜Ａｒ５１２は、それぞれ独立して置換または無置換の一価の芳香族炭化水素環基、または、置換または無置換の一価の芳香族複素環基を示し、Ｚ５１〜Ｚ５９はそれぞれ独立して置換または無置換の二価の芳香族炭化水素環基、または、置換または無置換の二価の芳香族複素環基を示す。）
により示される構造を有する電荷輸送物質とを含有することを特徴とする電子写真感光体。
【００２８】
（４）支持体及び該支持体上に電荷発生層および電荷輸送層をこの順で積層し、該電荷輸送層は１種または２種以上の電荷輸送物質を含有し、
該電荷輸送層に含有される電荷輸送物質の少なくとも１種は、下記式（４）で示される構造を有し、かつ、分子量が１５００〜４０００である電荷輸送物質であり、
該電荷輸送層に含有される電荷輸送物質の全質量に対して、下記式（４）で示される構造を有し、かつ、分子量が１５００〜４０００である電荷輸送物質が占める割合が、９０質量％〜１００質量％であり、
かつ、該電荷発生層は、少なくとも電荷発生物質と下記式（１）〜（５）のいずれか、
2005208111.tif 000042
（式中、Ａｒ１０１〜Ａｒ１０８はそれぞれ独立して置換または無置換の一価の芳香族炭化水素環基、または、置換または無置換の一価の芳香族複素環基を示し、Ｚ１１〜Ｚ１５はそれぞれ独立して置換または無置換の二価の芳香族炭化水素環基、または、置換または無置換の二価の芳香族複素環基を示す。）
2005208111.tif 000043
（式中、Ａｒ２０１〜Ａｒ２０９はそれぞれ独立して置換または無置換の一価の芳香族炭化水素環基、または、置換または無置換の一価の芳香族複素環基を示し、Ｚ２１〜Ｚ２６はそれぞれ独立して置換または無置換の二価の芳香族炭化水素環基、または、置換または無置換の二価の芳香族複素環基を示す。）
2005208111.tif 000044
（式中、Ａｒ３０１〜Ａｒ３１０は、それぞれ独立して置換または無置換の一価の芳香族炭化水素環基、または、置換または無置換の一価の芳香族複素環基を示し、Ｚ３１〜Ｚ３７はそれぞれ独立して置換または無置換の二価の芳香族炭化水素環基、または、置換または無置換の二価の芳香族複素環基を示す。）
2005208111.tif 000045
（式中、Ａｒ４０１〜Ａｒ４１１は、それぞれ独立して置換または無置換の一価の芳香族炭化水素環基、または、置換または無置換の一価の芳香族複素環基を示し、Ｚ４１〜Ｚ４８はそれぞれ独立して置換または無置換の二価の芳香族炭化水素環基、または、置換または無置換の二価の芳香族複素環基を示す。）
2005208111.tif 000046
（式中、Ａｒ５０１〜Ａｒ５１２は、それぞれ独立して置換または無置換の一価の芳香族炭化水素環基、または、置換または無置換の一価の芳香族複素環基を示し、Ｚ５１〜Ｚ５９はそれぞれ独立して置換または無置換の二価の芳香族炭化水素環基、または、置換または無置換の二価の芳香族複素環基を示す。）
により示される構造を有する電荷輸送物質とを含有することを特徴とする電子写真感光体。
【００２９】
（５）支持体及び該支持体上に電荷発生層および電荷輸送層をこの順で積層し、該電荷輸送層は１種または２種以上の電荷輸送物質を含有し、
該電荷輸送層に含有される電荷輸送物質の少なくとも１種は、下記式（５）で示される構造を有し、かつ、分子量が１５００〜４０００である電荷輸送物質であり、
該電荷輸送層に含有される電荷輸送物質の全質量に対して、下記式（５）で示される構造を有し、かつ、分子量が１５００〜４０００である電荷輸送物質が占める割合が、９０質量％〜１００質量％であり、
かつ、該電荷発生層は、少なくとも電荷発生物質と下記式（１）〜（５）のいずれか、
2005208111.tif 000047
（式中、Ａｒ１０１〜Ａｒ１０８はそれぞれ独立して置換または無置換の一価の芳香族炭化水素環基、または、置換または無置換の一価の芳香族複素環基を示し、Ｚ１１〜Ｚ１５はそれぞれ独立して置換または無置換の二価の芳香族炭化水素環基、または、置換または無置換の二価の芳香族複素環基を示す。）
2005208111.tif 000048
（式中、Ａｒ２０１〜Ａｒ２０９はそれぞれ独立して置換または無置換の一価の芳香族炭化水素環基、または、置換または無置換の一価の芳香族複素環基を示し、Ｚ２１〜Ｚ２６はそれぞれ独立して置換または無置換の二価の芳香族炭化水素環基、または、置換または無置換の二価の芳香族複素環基を示す。）
2005208111.tif 000049
（式中、Ａｒ３０１〜Ａｒ３１０は、それぞれ独立して置換または無置換の一価の芳香族炭化水素環基、または、置換または無置換の一価の芳香族複素環基を示し、Ｚ３１〜Ｚ３７はそれぞれ独立して置換または無置換の二価の芳香族炭化水素環基、または、置換または無置換の二価の芳香族複素環基を示す。）
2005208111.tif 000050
（式中、Ａｒ４０１〜Ａｒ４１１は、それぞれ独立して置換または無置換の一価の芳香族炭化水素環基、または、置換または無置換の一価の芳香族複素環基を示し、Ｚ４１〜Ｚ４８はそれぞれ独立して置換または無置換の二価の芳香族炭化水素環基、または、置換または無置換の二価の芳香族複素環基を示す。）
2005208111.tif 000051
（式中、Ａｒ５０１〜Ａｒ５１２は、それぞれ独立して置換または無置換の一価の芳香族炭化水素環基、または、置換または無置換の一価の芳香族複素環基を示し、Ｚ５１〜Ｚ５９はそれぞれ独立して置換または無置換の二価の芳香族炭化水素環基、または、置換または無置換の二価の芳香族複素環基を示す。）
により示される構造を有する電荷輸送物質とを含有することを特徴とする電子写真感光体。
【００３０】
（６）前記式（１）中のＺ１１〜Ｚ１５のうち、１つが置換または無置換のジベンゾフラニレン基、または、置換または無置換のジベンゾチオフェニレン基であって、その他のＺ１１〜Ｚ１５が置換または無置換のビフェニレン基である、
あるいは、前記式（２）中のＺ２１〜Ｚ２６のうち、１つが置換または無置換のジベンゾフラニレン基、または、置換または無置換のジベンゾチオフェニレン基であって、その他のＺ２１〜Ｚ２６が置換または無置換のビフェニレン基である、
あるいは、前記式（３）中のＺ３１〜Ｚ３７のうち、１つが置換または無置換のジベンゾフラニレン基、または、置換または無置換のジベンゾチオフェニレン基であって、その他のＺ３１〜Ｚ３７が置換または無置換のビフェニレン基である、
あるいは、前記式（４）中のＺ４１〜Ｚ４８のうち、１つが置換または無置換のジベンゾフラニレン基、または、置換または無置換のジベンゾチオフェニレン基であって、その他のＺ４１〜Ｚ４８が置換または無置換のビフェニレン基である、
あるいは、前記式（５）中のＺ５１〜Ｚ５９のうち、１つが置換または無置換のジベンゾフラニレン基、または、置換または無置換のジベンゾチオフェニレン基であって、その他のＺ５１〜Ｚ５９が置換または無置換のビフェニレン基であることを特徴とする前記（１）〜（５）のいずれかに記載の電子写真感光体。
【００３１】
（７）前記電荷輸送層に含有される電荷輸送物質の全質量に対して、上記式（１）で示される構造を有し、かつ、分子量が１５００〜４０００である電荷輸送物質が占める割合が、１００質量％である、
あるいは、前記電荷輸送層に含有される電荷輸送物質の全質量に対して、上記式（２）で示される構造を有し、かつ、分子量が１５００〜４０００である電荷輸送物質が占める割合が、１００質量％である、
あるいは、前記電荷輸送層に含有される電荷輸送物質の全質量に対して、上記式（３）で示される構造を有し、かつ、分子量が１５００〜４０００である電荷輸送物質が占める割合が、１００質量％である、
あるいは、前記電荷輸送層に含有される電荷輸送物質の全質量に対して、上記式（４）で示される構造を有し、かつ、分子量が１５００〜４０００である電荷輸送物質が占める割合が、１００質量％である、
あるいは、前記電荷輸送層に含有される電荷輸送物質の全質量に対して、上記式（５）で示される構造を有し、かつ、分子量が１５００〜４０００である電荷輸送物質が占める割合が、１００質量％であることを特徴とする前記（１）〜（６）のいずれかに記載の電子写真感光体。
【００３２】
（８）前記電荷輸送層が、結着樹脂を含有し、かつ前記電荷輸送層中の全固形分量に対して上記式（１）で示される電荷輸送物質が２０質量％以上４０質量％以下である、
あるいは、前記電荷輸送層が、結着樹脂を含有し、かつ前記電荷輸送層中の全固形分量に対して上記式（２）で示される電荷輸送物質が２０質量％以上４０質量％以下である、
あるいは、前記電荷輸送層が、結着樹脂を含有し、かつ前記電荷輸送層中の全固形分量に対して上記式（３）で示される電荷輸送物質が２０質量％以上４０質量％以下である、
あるいは、前記電荷輸送層が、結着樹脂を含有し、かつ前記電荷輸送層中の全固形分量に対して上記式（４）で示される電荷輸送物質が２０質量％以上４０質量％以下である、
あるいは、前記電荷輸送層が、結着樹脂を含有し、かつ前記電荷輸送層中の全固形分量に対して上記式（５）で示される電荷輸送物質が２０質量％以上４０質量％以下であることを特徴とする前記（１）〜（７）のいずれかに記載の電子写真感光体。
【００３３】
（９）前記（１）〜（８）のいずれかに記載の電子写真感光体と、
帯電手段、現像手段およびクリーニング手段からなる群より選ばれた少なくとも１つの手段とを一体に支持し、電子写真装置本体に着脱自在であることを特徴とするプロセスカートリッジ。
【００３４】
（１０）前記（１）〜（８）のいずれかに記載の電子写真感光体、帯電手段、露光手段、現像手段および転写手段を有することを特徴とする電子写真装置。
【発明の効果】
【００３５】
本発明において、上記電子写真感光体を使用することにより、高い機械的強度、良好な電子写真特性を有することにより長期の繰り返し使用時においても良好な品質の画像を形成する電子写真感光体を提供可能となる。
【発明を実施するための最良の形態】
【００３６】
本発明における電荷輸送物質は、特定の化学構造式で記述できる高分子量の電荷輸送物質（Ｍａｃｒｏ−Ｍｏｌｅｃｕｌａｒ  Ｃｈａｒｇｅ  Ｔｒａｎｓｆｅｒ  Ｍａｔｅｒｉａｌｓ）を指す。
【００３７】
電荷発生層および電荷輸送層に含有される電荷輸送物質は、上記式（１）〜（５）で示される構造を有し、かつ、電荷輸送層においては、分子量が１５００〜４０００である電荷輸送物質に加えて、低分子量の電荷輸送物質や高分子量の電荷輸送物質を同時に含有しても良いが、電子写真感光体の機械的強度や電子写真特性の点から、電荷輸送層は、上記式（１）で示される構造を有し、かつ、分子量が１５００〜４０００である電荷輸送物質の占める割合が、電荷輸送層に含有される電荷輸送物質の全質量に対して９０質量％〜１００質量％であることが好ましく、より好ましくは９５質量％〜１００質量％であって、更に好ましくは１００質量％である。
【００３８】
または、上記式（２）で示される構造を有し、かつ、分子量が１５００〜４０００である電荷輸送物質の占める割合が、電荷輸送層に含有される電荷輸送物質の全質量に対して９０質量％〜１００質量％であることが好ましく、より好ましくは９５質量％〜１００質量％であって、更に好ましくは１００質量％である。
【００３９】
または、上記式（３）で示される構造を有し、かつ、分子量が１５００〜４０００である電荷輸送物質の占める割合が、電荷輸送層に含有される電荷輸送物質の全質量に対して９０質量％〜１００質量％であることが好ましく、より好ましくは９５質量％〜１００質量％であって、更に好ましくは１００質量％である。
【００４０】
または、上記式（４）で示される構造を有し、かつ、分子量が１５００〜４０００である電荷輸送物質の占める割合が、電荷輸送層に含有される電荷輸送物質の全質量に対して９０質量％〜１００質量％であることが好ましく、より好ましくは９５質量％〜１００質量％であって、更に好ましくは１００質量％である。
【００４１】
または、上記式（５）で示される構造を有し、かつ、分子量が１５００〜４０００である電荷輸送物質の占める割合が、電荷輸送層に含有される電荷輸送物質の全質量に対して９０質量％〜１００質量％であることが好ましく、より好ましくは９５質量％〜１００質量％であって、更に好ましくは１００質量％である。
【００４２】
本発明の電子写真感光体における電荷輸送層は、絶縁性樹脂と電荷輸送物質とを含有する電子写真感光体であり、電荷輸送層中の全固形分量に対して上記式（１）で示される電荷輸送物質が２０質量％以上４０質量％以下であることが電子写真感光体の高感度化と耐摩耗性を高めるために好ましい。
【００４３】
または、上記式（２）で示される電荷輸送物質が２０質量％以上４０質量％以下であることが電子写真感光体の高感度化と耐摩耗性を高めるために好ましい。
【００４４】
または、上記式（３）で示される電荷輸送物質が２０質量％以上４０質量％以下であることが電子写真感光体の高感度化と耐摩耗性を高めるために好ましい。
【００４５】
または、上記式（４）で示される電荷輸送物質が２０質量％以上４０質量％以下であることが電子写真感光体の高感度化と耐摩耗性を高めるために好ましい。
【００４６】
または、上記式（５）で示される電荷輸送物質が２０質量％以上４０質量％以下であることが電子写真感光体の高感度化と耐摩耗性を高めるために好ましい。
【００４７】
電荷発生層における上記式（１）〜（５）で示される電荷輸送物質の含有量は特に限定はされないが、電荷発生物質に対し上記式（１）〜（５）で示される電荷輸送物質が質量換算で０．０１倍以上、１００倍以下が感光体の高感度化と繰り返し使用時における電位の安定性の観点より好ましく、さらに好ましくは０．０５倍以上、５０倍以下である。
【００４８】
上記式（１）中のＡｒ１０１〜Ａｒ１０８、上記式（２）中のＡｒ２０１〜Ａｒ２０９、上記式（３）中のＡｒ３０１〜Ａｒ３１０、上記式（４）中のＡｒ４０１〜Ａｒ４１１、及び、上記式（５）中のＡｒ５０１〜Ａｒ５１２で示される置換または無置換の一価の芳香族炭化水素環基としては、フェニル基、ナフチル基、アントラセニル基、ピレニル基などが挙げられ、置換または無置換の一価の芳香族複素環基としては、ピリジル基、インドール基、キノリニル基、ベンゾフラニル基、ジベンゾフラニル基、ベンゾチオフェニル基、ジベンゾチオフェニル基などが挙げられる。なかでも、フェニル基、ナフチル基、ピリジル基、ベンゾフラニル基、ベンゾチオフェニル基が好ましい。これらが有する置換基としては、水素原子、炭素数が１〜８のいずれかであるアルキル基、炭素数が３〜１２のいずれかである芳香族炭化水素環基、炭素数が１〜８のいずれかであるアルコキシ基、ハロゲン原子、フッ化アルキル基、シアノ基、ニトロ基などが挙げられ、なかでも、水素原子、メチル基、エチル基、メトキシ基、フッ素原子、塩素原子、臭素原子、トリフルオロメチル基が好ましい。
【００４９】
上記式（１）中のＺ１１〜Ｚ１５、上記式（２）中のＺ２１〜Ｚ２６、上記式（３）中のＺ３１〜Ｚ３７、上記式（４）中のＺ４１〜Ｚ４８、及び、上記式（５）中のＺ５１〜Ｚ５９で示される置換または無置換の二価の芳香族炭化水素環基としては、フェニレン基、ビフェニレン基、ターフェニレン基、フルオレニレン基、ナフチレン基、アントラセニレン基、ピレニレン基、などが挙げられ、置換または無置換の二価の芳香族複素環基としては、ピリジニレン基、インドーリレン基、キノリニレン基、ベンゾフラニレン基、ジベンゾフラニレン基、ベンゾチオフェニレン基、ジベンゾチオフェンニレン基などが挙げられる。また、上述の二価の芳香族炭化水素環または二価の芳香族複素環基が、単結合、置換または無置換の炭素数が１〜４のいずれかであるアルキレン基、アルキリデン基、置換または無置換のケイ素数が１〜４のいずれかであるシリレン基、酸素原子、硫黄原子により連結することで形成されるものも置換または無置換の二価の芳香族炭化水素環基、または、置換または無置換の二価の芳香族複素環基として挙げられる。置換または無置換の二価の芳香族炭化水素環基、または、置換または無置換の二価の芳香族複素環基のうち、ビフェニレン基、フルオレニレン基、ピリジニレン基、ジベンゾフラニレン基、ベンゾチオフェニレン基が好ましい。
【００５０】
より好ましくは、上記式（１）中のＺ１１〜Ｚ１５が置換または無置換のビフェニレン基、置換または無置換のジベンゾフラニレン基、または、置換または無置換のジベンゾチオフェニレン基であり、
あるいは、上記式（２）中のＺ２１〜Ｚ２６が置換または無置換のビフェニレン基、置換または無置換のジベンゾフラニレン基、または、置換または無置換のジベンゾチオフェニレン基であり、
あるいは、上記式（３）中のＺ３１〜Ｚ３７が置換または無置換のビフェニレン基、置換または無置換のジベンゾフラニレン基、または、置換または無置換のジベンゾチオフェニレン基であり、
あるいは、上記式（４）中のＺ４１〜Ｚ４８が置換または無置換のビフェニレン基、置換または無置換のジベンゾフラニレン基、または、置換または無置換のジベンゾチオフェニレン基であり、
あるいは、上記式（５）中のＺ５１〜Ｚ５９が、置換または無置換のビフェニレン基、置換または無置換のジベンゾフラニレン基、または、置換または無置換のジベンゾチオフェニレン基である。
【００５１】
更に好ましくは、上記式（１）中のＺ１１〜Ｚ１５のうち、１つが置換または無置換のジベンゾフラニレン基、または、置換または無置換のジベンゾチオフェニレン基であって、その他のＺ１１〜Ｚ１５が置換または無置換のビフェニレン基であり、
あるいは、上記式（２）中のＺ２１〜Ｚ２６のうち、１つが置換または無置換のジベンゾフラニレン基、または、置換または無置換のジベンゾチオフェニレン基であって、その他のＺ２１〜Ｚ２６が置換または無置換のビフェニレン基であり、
あるいは、上記式（３）中のＺ３１〜Ｚ３７のうち、１つが置換または無置換のジベンゾフラニレン基、または、置換または無置換のジベンゾチオフェニレン基であって、その他のＺ２１〜Ｚ２６が置換または無置換のビフェニレン基であり、
あるいは、上記式（４）中のＺ４１〜Ｚ４８のうち、１つが置換または無置換のジベンゾフラニレン基、または、置換または無置換のジベンゾチオフェニレン基であって、その他のＺ２１〜Ｚ２６が置換または無置換のビフェニレン基であり、
あるいは、上記式（５）中のＺ５１〜Ｚ５９のうち、１つが置換または無置換のジベンゾフラニレン基、または、置換または無置換のジベンゾチオフェニレン基であって、その他のＺ１１〜Ｚ５９が置換または無置換のビフェニレン基である。
これらの二価の芳香族炭化水素環基または二価の芳香族複素環基が有する置換基としては、水素原子、炭素数が１〜８のいずれかであるアルキル基、炭素数が３〜１２のいずれかである芳香族炭化水素環基、炭素数が１〜８のいずれかであるアルコキシ基、ハロゲン原子、フッ化アルキル基、シアノ基、ニトロ基などが挙げられ、なかでも、水素原子、メチル基、エチル基、プロピル基、メトキシ基、エトキシ基、フッ素原子、塩素原子、臭素原子、トリフルオロメチル基が好ましい。
【００５２】
次に、本発明の電荷輸送物質の具体的な例を挙げるが、必ずしも提示した構造に限定されない。
【００５３】
2005208111.tif 000052
【００５４】
2005208111.tif 000053
【００５５】
2005208111.tif 000054
【００５６】
2005208111.tif 000055
【００５７】
2005208111.tif 000056
【００５８】
2005208111.tif 000057
【００５９】
2005208111.tif 000058
【００６０】
2005208111.tif 000059
【００６１】
2005208111.tif 000060
【００６２】
2005208111.tif 000061
【００６３】
2005208111.tif 000062
【００６４】
2005208111.tif 000063
【００６５】
2005208111.tif 000064
【００６６】
2005208111.tif 000065
【００６７】
2005208111.tif 000066
【００６８】
2005208111.tif 000067
【００６９】
2005208111.tif 000068
【００７０】
2005208111.tif 000069
【００７１】
2005208111.tif 000070
【００７２】
2005208111.tif 000071
【００７３】
2005208111.tif 000072
【００７４】
2005208111.tif 000073
【００７５】
2005208111.tif 000074
【００７６】
2005208111.tif 000075
【００７７】
2005208111.tif 000076
【００７８】
2005208111.tif 000077
【００７９】
2005208111.tif 000078
【００８０】
2005208111.tif 000079
【００８１】
2005208111.tif 000080
【００８２】
2005208111.tif 000081
【００８３】
2005208111.tif 000082
【００８４】
2005208111.tif 000083
【００８５】
2005208111.tif 000084
【００８６】
2005208111.tif 000085
【００８７】
2005208111.tif 000086
【００８８】
2005208111.tif 000087
【００８９】
2005208111.tif 000088
【００９０】
2005208111.tif 000089
【００９１】
2005208111.tif 000090
【００９２】
2005208111.tif 000091
【００９３】
2005208111.tif 000092
【００９４】
2005208111.tif 000093
【００９５】
2005208111.tif 000094
【００９６】
2005208111.tif 000095
【００９７】
2005208111.tif 000096
【００９８】
2005208111.tif 000097
【００９９】
2005208111.tif 000098
【０１００】
2005208111.tif 000099
【０１０１】
2005208111.tif 000100
【０１０２】
2005208111.tif 000101
【０１０３】
2005208111.tif 000102
【０１０４】
2005208111.tif 000103
【０１０５】
2005208111.tif 000104
【０１０６】
2005208111.tif 000105
【０１０７】
2005208111.tif 000106
【０１０８】
2005208111.tif 000107
【０１０９】
2005208111.tif 000108
【０１１０】
2005208111.tif 000109
【０１１１】
2005208111.tif 000110
【０１１２】
2005208111.tif 000111
【０１１３】
2005208111.tif 000112
【０１１４】
2005208111.tif 000113
【０１１５】
本発明における電荷輸送物質の分子量は、１５００〜４０００が好ましく、より好ましくは１５００〜３５００である。
【０１１６】
本発明における電荷輸送物質は、特定の化学構造式のみによって示される単一性の高い高分子量の電荷輸送物質であることを特徴としているため、モノマーの繰り返し重合反応による製造法では製造困難である。従って、低分子量電荷輸送物質の製造で使用していた合成法を繰り返し行う逐次合成法によって合成された電荷輸送物質を用いることが好ましい。逐次合成法とは、原材料と反応対象物との化学反応により主生成物として単一の化合物を生成する反応を多段階で行う合成法であり、重合反応により分子量分布を有する化合物を合成する製造法とは異なり、分子量分布を持たないほどの単一性の高い電荷輸送物質が選択的に製造できる。
【０１１７】
逐次合成法に用いられる合成反応は、従来からの低分子量電荷輸送物質の製造で使用していた合成反応が用いられる。すなわち、ウルマン反応や金属触媒による合成方法が利用される。また、多段階の合成を順次連続して製造してもよく、また、合成の一工程終了後、次段階の合成までの工程の間に精製工程をいれてもよい。また、最終工程終了後、従来から一般に用いられている精製方法を使用することができる。すなわち、活性白土、活性炭、シリカ、アルミナといった吸着剤による処理や、シリカまたはアルミナなどによるカラムクロマトグラフィー、ポリスチレン微粒子などを利用したゲルパーミッションカラムクロマトグラフィーなどの精製、再結晶や晶析などの結晶化による精製手法を使用してもよい。
【０１１８】
次に、本発明における電荷輸送物質の製造例を示すが、本発明はこれらに限定されない。
【０１１９】
（製造例）電荷輸送物質の例示化合物（ＣＴ−１２）の製造
＜ビス（２，４−ジメチルフェニル）アミンの製造＞
冷却管、およびメカニカルスターラーを付した１Ｌの３口反応容器に、２，４−ジメチルフェニルアミン１３３ｇ（１．１ｍｏｌ）、１−ブロモ−２，４−ジメチルベンゼン１８５ｇ（１．０ｍｏｌ）、酢酸パラジウム１１．２ｇ（０．０５ｍｏｌ）、トリ−ｏ−トリルホスファン４５．７ｇ（０．１５ｍｏｌ）、リン酸三カリウム２１２ｇ（１．０ｍｏｌ）、混合キシレン５００ｍＬを入れ、窒素ガス雰囲気下、オイルバスで加熱、１２時間還流させた。反応終了後、室温まで放冷し、トルエン／水により抽出、塩酸水で洗浄し、その後、有機層を減圧蒸留し、目的のビス（２，４−ジメチルフェニル）アミンを得た。得られた化合物の収量は１５３ｇ、収率は６８％であった。得られた化合物を元素分析器（ＣＨＮコーダー  ＭＴ−５、ＹＡＮＡＣＯ（株）製）を用いて測定した。なお、以下の元素分析による実測値及び計算値の単位は質量％である。実測値：Ｃ，８５．２４、Ｈ，８．５３、Ｎ，６．６３（計算値：Ｃ，８５．２８、Ｈ，８．５０、Ｎ，６．２２）。
【０１２０】
＜ビス（２，４−ジメチルフェニル）[４−（ブロモフェニル）フェニル]アミンの製造＞
冷却管、およびメカニカルスターラーを付した２Ｌの３口反応容器に、（２，４−ジメチルフェニル）アミン１１２．５ｇ（０．５ｍｏｌ）、４，４’−ジブロモビフェニル１５６ｇ（０．５ｍｏｌ）、酢酸パラジウム５．６ｇ（０．０２５ｍｏｌ）、ビス（ジフェニルホスフィノ）フェロセン２７．７ｇ（０．０５ｍｏｌ）、ｔｅｒｔ−ブトキシナトリウム６３．７ｇ（０．７ｍｏｌ）、キシレン８００ｍＬを入れ、窒素ガス雰囲気下、オイルバスで加熱、５時間還流させた。反応終了後、室温まで放冷し、トルエン／水により抽出、塩酸水で洗浄し、その後、有機層を減圧蒸留し、シリカゲルカラム（展開溶媒ヘキサン／トルエン＝２：１）にて精製を行い、目的の（ビス（２，４−ジメチルフェニル）[４−（ブロモフェニル）フェニル]アミンを得た。得られた化合物の収量は１４１．１ｇ、収率は６２質量％であった。得られた化合物を上述と同様の元素分析器を用いて測定した。実測値：Ｃ，７３．４４、Ｈ，５．６２、Ｎ，２．９８（計算値：Ｃ，７３．６８、Ｈ，５．７４、Ｎ，３．０７）。
【０１２１】
＜ビス（２，４−ジメチルフェニル）（４−｛４−[（２、４−ジメチルフェニル）アミノ]フェニル｝フェニル）アミンの製造＞
冷却管、およびメカニカルスターラーを付した１Ｌの３口反応容器に、（ビス（２，４−ジメチルフェニル）[４−（ブロモフェニル）フェニル]アミン９１．３ｇ（０．２ｍｏｌ）、２，４−ジメチルフェニルアミン３６．３ｇ（０．３ｍｏｌ）、酢酸パラジウム２．２４ｇ（０．０１ｍｏｌ）、ビス（ジフェニルホスフィノ）フェロセン１１．１ｇ（０．０２ｍｏｌ）、ｔｅｒｔ−ブトキシナトリウム２６．９ｇ（０．２８ｍｏｌ）、キシレン５００ｍＬを入れ、窒素ガス雰囲気下、オイルバスで加熱、３時間還流させた。反応終了後、室温まで放冷し、トルエン／水により抽出、塩酸水で洗浄し、その後、有機層を減圧蒸留し、シリカゲルカラム（展開溶媒ヘキサン／トルエン＝１：１）にて精製を行い、目的のビス（２，４−ジメチルフェニル）（４−｛４−[（２、４−ジメチルフェニル）アミノ]フェニル｝フェニル）アミンを得た。得られた化合物の収量は８３．４ｇ、収率は８４質量％であった。得られた化合物を上述と同様の元素分析器を用いて測定した。実測値：Ｃ，８７．０３、Ｈ，７．２６、Ｎ，５．７１（計算値：Ｃ，８７．０５、Ｈ，７．３１、Ｎ，５．６４）。
【０１２２】
＜ビス（２，４−ジメチルフェニル）［４−（４−｛（２、４−ジメチルフェニル）［４−（４−ブロモフェニル）フェニル］アミノ｝フェニル）フェニル］アミンの製造＞
冷却管、およびメカニカルスターラーを付した１Ｌの３口反応容器に、ビス（２，４−ジメチルフェニル）（４−｛４−[（２、４−ジメチルフェニル）アミノ]フェニル｝フェニル）アミン４９．７ｇ（０．１ｍｏｌ）、４，４’−ジブロモビフェニル３１．２ｇ（０．１ｍｏｌ）、酢酸パラジウム１．１３ｇ（０．００５ｍｏｌ）、ビス（ジフェニルホスフィノ）フェロセン５．５４ｇ（０．０１ｍｏｌ）、ｔｅｒｔ−ブトキシナトリウム１３．４ｇ（０．１４ｍｏｌ）、キシレン３００ｍＬを入れ、窒素ガス雰囲気下、オイルバスで加熱、５時間還流させた。反応終了後、室温まで放冷し、トルエン／水により抽出、塩酸水で洗浄し、その後、有機層を減圧蒸留し、シリカゲルカラム（展開溶媒ヘキサン／トルエン＝２：１）にて精製を行い、目的のビス（２，４−ジメチルフェニル）［４−（４−｛（２、４−ジメチルフェニル）［４−（４−ブロモフェニル）フェニル］アミノ｝フェニル）フェニル］アミンを得た。得られた化合物の収量は５０．９ｇ、収率は７０質量％であった。得られた化合物を上述と同様の元素分析器を用いて実測値を測定した。実測値：Ｃ，７９．２６、Ｈ，５．９８、Ｎ，３．８３（計算値：Ｃ，７９．２２、Ｈ，５．９６、Ｎ，３．８５）。
【０１２３】
＜（４−｛４−[ビス（２、４−ジメチルフェニル）アミノ]フェニル｝フェニル）（２、４−ジメチルフェニル）（４−｛４−[（２、４−ジメチルフェニル）アミノ]フェニル｝フェニル）アミンの製造＞
冷却管、およびメカニカルスターラーを付した２００ｍＬの３口反応容器に、ビス（２，４−ジメチルフェニル）［４−（４−｛（２、４−ジメチルフェニル）［４−（４−ブロモフェニル）フェニル］アミノ｝フェニル）フェニル］アミン３７．１ｇ（０．０５ｍｏｌ）、２，４−ジメチルフェニルアミン７．３ｇ（０．０６ｍｏｌ）、酢酸パラジウム０．５６ｇ（０．００２５ｍｏｌ）、ビス（ジフェニルホスフィノ）フェロセン２．７８ｇ（０．００５ｍｏｌ）、ｔｅｒｔ−ブトキシナトリウム６．３７ｇ（０．０７ｍｏｌ）、キシレン１２０ｍＬを入れ、窒素ガス雰囲気下、オイルバスで加熱、３時間還流させた。反応終了後、室温まで放冷し、トルエン／水により抽出、塩酸水で洗浄し、その後、有機層を減圧蒸留し、シリカゲルカラム（展開溶媒ヘキサン／トルエン＝１：１）にて精製を行い、目的の（４−｛４−[ビス（２、４−ジメチルフェニル）アミノ]フェニル｝フェニル）（２、４−ジメチルフェニル）（４−｛４−[（２、４−ジメチルフェニル）アミノ]フェニル｝フェニル）アミンを得た。得られた化合物の収量は３１．９ｇ、収率は８３質量％であった。得られた化合物を上述と同様の元素分析器を用いて測定した。実測値：Ｃ，８７．５１、Ｈ，７．００、Ｎ，５．４９（計算値：Ｃ，８７．５７、Ｈ，６．９６、Ｎ，５．４７）。
【０１２４】
＜（４−｛４−[ビス（２、４−ジメチルフェニル）アミノ]フェニル｝フェニル）（２、４−ジメチルフェニル）[４−（４−｛（２、４−ジメチルフェニル）[４−（４−ブロモフェニル）フェニル]アミノ｝フェニル）アミンの製造＞
冷却管、およびメカニカルスターラーを付した２００ｍＬの３口反応容器に、（４−｛４−[ビス（２、４−ジメチルフェニル）アミノ]フェニル｝フェニル）（２、４−ジメチルフェニル）（４−｛４−[（２、４−ジメチルフェニル）アミノ]フェニル｝フェニル）アミン１９．２ｇ（０．０２５ｍｏｌ）、４，４’−ジブロモビフェニル７．８ｇ（０．０２５ｍｏｌ）、酢酸パラジウム０．２８ｇ（０．００１２５ｍｏｌ）、ビス（ジフェニルホスフィノ）フェロセン１．３９ｇ（０．００２５ｍｏｌ）、ｔｅｒｔ−ブトキシナトリウム２．７３ｇ（０．０３ｍｏｌ）、キシレン１２０ｍＬを入れ、窒素ガス雰囲気下、オイルバスで加熱、５時間還流させた。反応終了後、室温まで放冷し、トルエン／水により抽出、塩酸水で洗浄し、その後、有機層を減圧蒸留し、シリカゲルカラム（展開溶媒ヘキサン／トルエン＝２：１）にて精製を行い、目的の（４−｛４−[ビス（２、４−ジメチルフェニル）アミノ]フェニル｝フェニル）（２、４−ジメチルフェニル）（４−｛４−[（２、４−ジメチルフェニル）アミノ]フェニル｝フェニル）アミンを得た。得られた化合物の収量は１５．７ｇ、収率は６３質量％であった。得られた化合物を上述と同様の元素分析器を用いて実測値を測定した。実測値：Ｃ，８１．５６、Ｈ，６．１２、Ｎ，３．８３（計算値：Ｃ，８１．７４、Ｈ，６．０５、Ｎ，４．２１）。
【０１２５】
＜（２，４−ジメチルフェニル）｛８−［（２，４ジメチルフェニル）アミノ］ジベンゾ［ｂ、ｄ］フラン−２−イル｝アミンの製造＞
冷却管、およびメカニカルスターラーを付した５００ｍＬの３口反応容器に、２，８−ジブロモジベンゾフラン６５．２ｇ（０．２ｍｏｌ）、２，４−ジメチルフェニルアミン７２．６ｇ（０．６ｍｏｌ）、酢酸パラジウム２．２４ｇ（０．０１ｍｏｌ）、トリ（ｏ−トリル）ホスフィン１２．２ｇ（０．０４ｍｏｌ）、ｔｅｒｔ−ブトキシナトリウム５１．８ｇ（０．５４ｍｏｌ）、キシレン３００ｍＬを入れ、窒素ガス雰囲気下、オイルバスで加熱、５時間還流させた。反応終了後、減圧蒸留により過剰量の２，４−ジメチルフェニルアミン、および溶媒を留去、室温まで放冷し、トルエン／水により抽出、塩酸水で洗浄し、その後、有機層を減圧により溶媒留去、再結晶により目的の（２，４−ジメチルフェニル）｛８−［（２，４ジメチルフェニル）アミノ］ジベンゾ［ｂ、ｄ］フラン−２−イル｝アミンを得た。得られた化合物の収量は７１．５ｇ、収率は８８質量％であった。得られた化合物を上述と同様の元素分析器を用いて測定した。実測値：Ｃ，８２．６８、Ｈ，６．４４、Ｎ，６．９２（計算値：Ｃ，８２．７３、Ｈ，６．４５、Ｎ，６．８９）。
【０１２６】
＜電荷輸送物質の例示化合物（ＣＴ−１２）の製造＞
冷却管、およびメカニカルスターラーを付した２００ｍＬの３口反応容器に（４−｛４−[ビス（２、４−ジメチルフェニル）アミノ]フェニル｝フェニル）（２、４−ジメチルフェニル）（４−｛４−[（２、４−ジメチルフェニル）アミノ]フェニル｝フェニル）アミン１０．０ｇ（０．０１ｍｏｌ）、（２，４−ジメチルフェニル）｛８−［（２，４ジメチルフェニル）アミノ］ジベンゾ［ｂ、ｄ］フラン−２−イル｝アミン８．１６ｇ（０．０２ｍｏｌ）、酢酸パラジウム０．２２ｇ（０．００１ｍｏｌ）、ビフェニル−２−イル−ジ−ｔｅｒｔ−ブチルフォスフィン１．５ｇ（０．００５ｍｏｌ）、ｔｅｒｔ−ブトキシナトリウム５．４６ｇ（０．０６ｍｏｌ）、キシレン１２０ｍＬを入れ、窒素ガス雰囲気下、オイルバスで加熱、２時間還流させた。その後、ビス（２，４−ジメチルフェニル）［４−（４−｛（２、４−ジメチルフェニル）［４−（４−ブロモフェニル）フェニル］アミノ｝フェニル）フェニル］アミン７．４４ｇ（０．０１ｍｏｌ）加え、さらに４時間還流させた。反応終了後、室温まで放冷し、トルエン／水により抽出、塩酸水で洗浄し、その後、有機層を減圧により溶媒留去し、シリカゲルカラム（展開溶媒ヘキサン／トルエン＝１：１）にて精製を行い、例示化合物（ＣＴ−１２）で示された目的の電荷輸送物質を得た。得られた化合物の収量は７．４９ｇ、収率は３８質量％であった。得られた化合物を上述と同様の元素分析器を用いて測定した。実測値：Ｃ，８７．６９、Ｈ，６．５０、Ｎ，４．９４（計算値：Ｃ，８７．７２、Ｈ，６．４９、Ｎ，４．９７）。
【０１２７】
本発明において、電子写真感光体の耐久寿命の向上、電子写真感光体の高感度化が達成されている点、および画像安定性が優れている点に関しては以下のように考えられる。
【０１２８】
電子写真感光体の耐久寿命の向上が改善された点に関しては、上記式（１）〜（５）のいずれかで示される構造を有する本発明の電荷輸送物質の分子構造が剛直なためであると考えられ、この点が、従来から使用されてきた低分子電荷輸送物質を結着樹脂中に含有した電子写真感光体では達成できなかった耐久寿命の向上を生み出していると考えられる。
【０１２９】
さらに、電荷輸送層中の電荷輸送物質の比率を低下させ、電子写真感光体の強度を生み出す結着樹脂の比率を高くすることも耐久寿命の向上に寄与している要因である。
【０１３０】
電子写真感光体の高感度化に大きく寄与する電荷輸送物質の高い電荷輸送能は、窒素原子に芳香族炭化水素環基または芳香族複素環基のいずれかが結合した３級アミンにより発現し、そのような３級アミンを多数、分子内に配置することにより、電荷輸送能の高効率化が達成される。しかしながら、上記の３級アミンを多数、分子内に配置することで電荷輸送物質の溶剤に対する溶解性は低下し易くなる。また、電子写真感光体の感光層塗工用塗布液を電子写真感光体の支持体上に塗布後、結着樹脂と電荷輸送物質との相溶性が低下し、分離状態を形成し易くなり、作製した電子写真感光体の特性悪化を発生する傾向にある。本発明における特定構造の電荷輸送物質では、電荷輸送物質の溶剤に対する溶解性低下、あるいは結着樹脂との相溶性低下による特性悪化を生むことなく、電荷輸送機能の高効率化による高感度化が達成できていると考えられる。
【０１３１】
本発明における特定構造の電荷輸送物質を使用した電子写真感光体は、電子写真感光体の耐久性向上と高感度化を達成できているが、電荷発生層に本発明に記載の電荷輸送物質を含有することで更なる特性向上、特に繰り返し使用時の感度悪化が低減している。更なる高感度化が達成されている点に関しては、光照射時に発生した電荷を速やかに電荷輸送層に移送する際に電荷発生物質に近接した位置に電荷輸送物質が存在したほうが電荷輸送性は優位になることが一因として挙げられる。さらに、電荷輸送物質間での電荷の授受は、双方の電荷輸送物質のエネルギー順位が近いほど優位となることが一般的に知られている。従って、電荷発生層と電荷輸送層に同一の電荷輸送物質、あるいは近接したエネルギー順位を有する電荷輸送物質を含有していることが優位であると考えられる。上記式（１）〜（５）のいずれかで示される構造を有する本発明の電荷輸送物質は、エネルギーの順位が近接した物質であるため上記のような作用効果により、高感度化が達成されていると考えられる。
【０１３２】
繰り返し使用時の感度変化が低減していることに関しては、上記作用効果に加えて、上記式（１）〜（５）のいずれかで示される構造を有する本発明の電荷輸送物質が低電界強度下においても高移動度が発揮される電荷輸送物質であるため、従来の電荷輸送物質では繰り返し使用時に蓄積した電荷発生層中の残留電荷による感度低下を、残留電荷の蓄積を低減させる効果により感度変化を低減しているものと考えられる。
【０１３３】
以下、本発明に用いる電子写真感光体の構成について説明する。
【０１３４】
本発明の電子写真感光体の感光層としては、電荷輸送物質を含有する電荷輸送層と電荷発生物質を含有する電荷発生層に機能分離した機能分離型（積層型）感光層である。また積層電子写真感光体の積層順序は、支持体側から電荷発生層、電荷輸送層の順に積層したものである。
【０１３５】
本発明の電子写真感光体に用いる支持体としては、導電性を有するものであればいずれのものでもよく、例えば、アルミニウム、銅、クロム、ニッケル、亜鉛、ステンレスなどの金属をドラムまたはシート状に成型したもの、アルミニウムや銅などの金属箔をプラスチックフィルムにラミネートしたもの、アルミニウム、酸化インジウム、酸化スズなどをプラスチックフィルムに蒸着したものなどが挙げられる。
【０１３６】
ＬＢＰなど画像入力がレーザー光の場合は、散乱による干渉縞防止を目的とした支持体表面の切削加工、あるいは乾式や湿式ホーニング処理に代表される疎面化処理を施してもよい。また、アルミニウム支持体を使用する場合に、アルミニウム表面を酸性の電解液で処理した陽極酸化皮膜を作製しても良い。
【０１３７】
また、ＬＢＰなど画像入力がレーザー光の場合は、散乱による干渉縞防止、または、支持体の傷を被覆することを目的とした導電層を設けてもよい。これは、カーボンブラック、金属粒子などの導電性粒子を結着樹脂に分散させて形成することができる。
【０１３８】
導電層の膜厚は、５〜４０μｍが好ましく、１０〜３０μｍがより好ましい。
【０１３９】
また、支持体または導電層の上に、接着機能を有する中間層を設けてもよい。
【０１４０】
中間層の材料としては、ポリアミド、共重合ポリアミド、ポリビニルアルコール、ポリ−Ｎ−イミダゾール、ポリエチレンオキシド、エチルセルロース、エチレン−アクリルコポリマー、カゼイン、ポリウレタン、ポリエーテルウレタンなどが挙げられる。これらを適当な溶剤に溶解して支持体または導電層上に塗布し、中間層が形成される。
【０１４１】
また、無機高分子化合物を用いたゾルゲル法による下引き層を用いてもよい。これらは、ジルコニウムとシラン化合物の混合物、シラン化合物およびジルコニウム化合物にセルロース樹脂を添加したもの、ブチラール樹脂をジルコニウムおよびシランの無機成分に添加した塗工液などがある。
【０１４２】
中間層の膜厚は、０．０５〜５μｍが好ましく、０．３〜１μｍがより好ましい。
【０１４３】
機能分離型（積層型）感光層の場合、支持体、導電層、または中間層の上には電荷発生層が形成される。
【０１４４】
電荷発生層は、電荷発生物質を０．３〜４倍量の結着樹脂および溶剤とともにホモジナイザー、超音波分散、ボールミル、振動ボールミル、サンドミル、アトライター、ロールミルおよび液衝突型高速分散機などの方法でよく分散し、分散液を塗布、乾燥させて形成される。
【０１４５】
電荷発生層の膜厚は、５μｍ以下が好ましく、０．１〜２μｍがより好ましい。
【０１４６】
電荷発生物質としては、通常知られているものが使用可能であり、例えば、セレン−テルル、ピリリウム、金属フタロシアニン、無金属フタロシアニン、アントアントロン、ジベンズピレンキノン、トリスアゾ、シアニン、ジスアゾ、モノアゾ、インジゴ、キナクドリンなどの各顔料が挙げられる。
【０１４７】
これらの顔料は０．３〜４倍の質量の結着樹脂および溶剤ともにホモジナイザー、超音波分散、ボールミル、振動ミル、サンドミルアトライター、ロールミル、液衝突型高速分散機などを使用して、良く分散した分散液とする。機能分離型（積層型）感光層の場合、この分散液を支持体、導電層、または中間層上に塗布し、乾燥することによって電荷発生層が得られる。
【０１４８】
本発明における電荷輸送層中は、上記式（１）〜（５）で記載される電荷輸送物質を含有していることを特徴としているが、その含有形態、あるいは含有処理方法は制限されない。すなわち、電荷発生物質の分散処理以前に、上記式（１）〜（５）で記載される電荷輸送物質を電荷発生物質あるいは溶剤中に含有させてもよく、また、分散液調合後、分散液に上記式（１）〜（５）で記載される電荷輸送物質を含有させてもよい。さらには、電子写真感光体塗布時に電荷発生層の乾燥温度を低くすることにより電荷発生層中の残留溶剤量を多くし、続く電荷輸送層の作製時に電荷輸送物質が電荷発生層中に含有しやすくする製造方法、あるいは電荷発生層作製後、電荷輸送層塗布時に乾燥温度を低くし、電荷発生層中に電荷輸送物質が移動しやすくする製造方法、同様の目的で乾燥時間を長くする製造方法、また、電荷輸送層作製時に電荷輸送層用塗布液に電子写真感光体を保持する浸漬時間などの製造条件を調整することにより電荷輸送層と同一電荷輸送物質を電荷発生層に含有させる手法を用いても良い。
【０１４９】
電荷輸送層または感光層は、機械的強度や電子写真特性の観点から、感光層に結着樹脂を含有していることが好ましい。また、結着樹脂は絶縁性であることが好ましい。
【０１５０】
また、該感光層は電子写真感光体の表面層であることが好ましい。
【０１５１】
電荷輸送層は上記電荷輸送物質と結着樹脂を溶剤に溶解させ塗布液とし、この塗布液を電荷発生層上に塗布後、乾燥することによって作製される。
【０１５２】
結着樹脂としては、通常、感光層または電荷輸送層に使用できる樹脂ならば、ポリカーボネート樹脂、ポリアリレート樹脂、ポリエステル樹脂、ポリスチレン樹脂、ポリメタクリレート樹脂、ポリアクリレート樹脂など、いずれの樹脂においても使用可能であるが、樹脂の透過性、成膜性の観点から、また、感光層または電荷輸送層が電子写真感光体の表面層である場合には耐摩耗性の観点からも、ポリカーボネートまたはポリアリレート樹脂が好ましい。
【０１５３】
ポリカーボネート樹脂の粘度平均分子量（Ｍｖ）は、２００００〜８００００であることが好ましい。
【０１５４】
ポリカーボネート樹脂を構成する二価の有機残基部分は、置換または無置換の二価のビフェニル残基、置換または無置換の二価のビスフェニル残基、置換または無置換の二価のビフェニルエーテル残基、置換または無置換の二価のビフェニルチオエーテル残基など、二価の有機残基であればどのよう構造であっても可能であるが、置換または無置換の二価のビフェニル残基、置換または無置換の二価のビスフェニル残基、または、置換または無置換の二価のビフェニルエーテル残基であることが好ましい。
【０１５５】
以下に、ポリカーボネート樹脂の繰り返し構造単位の具体例を示すが、これらの構造に特に限定はされない。
【０１５６】
2005208111.tif 000114
【０１５７】
2005208111.tif 000115
【０１５８】
2005208111.tif 000116
【０１５９】
2005208111.tif 000117
【０１６０】
2005208111.tif 000118
【０１６１】
2005208111.tif 000119
【０１６２】
また、生産性の向上などのために、ポリカーボネート樹脂中の二価の有機残基部分に異種の二価の有機残基を使用する共重合樹脂を使用することも可能である。混合の効果を効率よく発現させるためには、混合比率は、５／９５〜９５／５であることが好ましく、２０／８０〜８０／２０であることがより好ましい。
【０１６３】
ポリアリレート樹脂の重量平均分子量（Ｍｗ）は、５００００〜２０００００であることが好ましく、強度、生産性などの面から、８００００〜１５００００であることがより好ましい。
【０１６４】
ポリアリレート樹脂に用いられるフタル酸部位の構造に関しては、イソフタル酸またはテレフタル酸が使用される。樹脂中におけるテレフタル酸とイソフタル酸の比率（イソフタル酸／テレフタル酸）は質量比で０／１００〜１００／０まで任意に可能であるが、ポリアリレート樹脂の溶媒に対する溶解性の観点から、イソフタル酸／テレフタル酸＝２０／８０〜８０／２０であることが好ましい。さらには、ポリアリレート樹脂の強度の観点より、イソフタル酸／テレフタル酸＝３０／７０〜７０／３０が好ましい。
【０１６５】
ポリアリレート樹脂を構成する二価の有機残基部分は、置換または無置換の二価のビフェニル残基、置換または無置換の二価のビスフェニル残基、置換または無置換の二価のビフェニルエーテル残基、置換または無置換の二価のビフェニルチオエーテル残基など、二価の有機残基であればどのよう構造であっても可能であるが、置換または無置換の二価のビフェニル残基、置換または無置換の二価のビスフェニル残基、または、置換または無置換の二価のビフェニルエーテル残基であることが好ましい。
【０１６６】
以下に、ポリアリレート樹脂の繰り返し構造単位の具体例を示すが、これらの構造に特に限定はされない。
【０１６７】
2005208111.tif 000120
【０１６８】
2005208111.tif 000121
【０１６９】
2005208111.tif 000122
【０１７０】
2005208111.tif 000123
【０１７１】
2005208111.tif 000124
【０１７２】
2005208111.tif 000125
【０１７３】
2005208111.tif 000126
【０１７４】
2005208111.tif 000127
【０１７５】
2005208111.tif 000128
【０１７６】
2005208111.tif 000129
【０１７７】
また、溶解性の向上などのために、ポリアリレート樹脂中の二価の有機残基部分に異種の二価の有機残基を使用する共重合樹脂を使用することも可能である。混合の効果を効率よく発現させるためには、混合比率は、５／９５〜９５／５であることが好ましく、２０／８０〜８０／２０であることがより好ましい。
【０１７８】
さらに、生産性の向上などのために、ポリカーボネート樹脂、またはポリアリレート樹脂に、他構造のポリアリレート樹脂やポリカーボネート樹脂をブレンドすることも可能である。混合の効果を効率よく発現させるためには、混合比率は質量比で、５／９５〜９５／５であることが好ましく、２０／８０〜８０／２０であることがより好ましい。
【０１７９】
また、電荷輸送層中に酸化防止剤、熱安定剤、紫外線吸収剤、可塑剤を必要に応じて添加してもよい。
【０１８０】
電荷輸送層が電子写真感光体の表面層である場合、必要に応じて、潤滑剤や微粒子を使用してもよい。潤滑剤あるいは微粒子としては、ポリテトラフルオロエチレン微粒子、ポリスチレン微粒子といった樹脂微粒子、シリカ微粒子、アルミナ微粒子、酸化スズ微粒子といった金属酸化物微粒子、およびそれら微粒子に表面処理を施した微粒子、ステアリン酸亜鉛といった固体潤滑剤、アルキル基により置換されたシリコーン、フッ化アルキル基を有する脂肪族系オイル、ワニスなどが挙げられる。
【０１８１】
電荷輸送層の膜厚は、５〜４０μｍが好ましく、１０〜３５μｍが好ましい。
【０１８２】
また、電子写真感光体の表面層として、感光層を保護するための層、すなわち、保護層を感光層上に別途設けてもよい。
【０１８３】
保護層に使用する樹脂としては、熱可塑性樹脂や熱硬化性樹脂、光硬化性樹脂が好ましく、さらには、ポリカーボネート樹脂、ポリアリレート樹脂、フェノール樹脂、アクリル樹脂、エポキシ樹脂がより好ましい。また、残留電位の低減あるいは膜強度の向上を目的として、導電性粒子や潤滑剤を含有させてもよい。
【０１８４】
保護層の成膜方法は、熱、光あるいは電子線での硬化が可能であり、必要に応じて重合開始剤や酸化防止剤を含有してもよい。
【０１８５】
電子写真感光体の各層の形成工程において、使用する溶剤としては、クロロベンゼン、テトラヒドロフラン、１，４−ジオキサン、トルエン、キシレンなどが挙げられ、単独で用いても複数の溶剤を用いてもよい。
【０１８６】
また、上記塗布の方法としては、浸漬塗布法、スプレー塗布法、バーコート法など通常知られている方法が使用できる。
【０１８７】
次に本発明の電子写真感光体を有するプロセスカートリッジを有する電子写真装置について説明する。
【０１８８】
図１に本発明の電子写真感光体を有するプロセスカートリッジを有する電子写真装置の概略構成を示す。
【０１８９】
図１において、１はドラム状の本発明の電子写真感光体であり、軸２を中心に矢印方向に所定の周速度で回転駆動される。電子写真感光体１は、回転過程において、一次帯電手段３によりその周面に正または負の所定電位の均一帯電を受け、次いで、スリット露光やレーザービーム走査露光などの露光手段（不図示）からの露光光４を受ける。こうして電子写真感光体１の周面に静電潜像が順次形成されていく。
【０１９０】
形成された静電潜像は、次いで現像手段５によりトナー現像され、現像されたトナー現像像は、不図示の給紙部から電子写真感光体１と転写手段６との間に電子写真感光体１の回転と同期取りされて給送された転写材７に、転写手段６により順次転写されていく。
【０１９１】
像転写を受けた転写材７は、電子写真感光体面から分離されて像定着手段８へ導入されて像定着を受けることにより画像形成物（プリントまたはコピー）として装置外へプリントアウトされる。
【０１９２】
像転写後の電子写真感光体１の表面は、クリーニング手段９によって転写残りトナーの除去を受けて清浄面化され、さらに前露光手段（不図示）からの前露光光１０により除電処理された後、繰り返し画像形成に使用される。なお、一次帯電手段３が図４のように帯電ローラーなどを用いた接触帯電手段である場合は、前露光は必ずしも必要ではない。
【０１９３】
本発明においては、上述の電子写真感光体１、一次帯電手段３、現像手段５およびクリーニング手段９などの構成要素のうち、複数のものをプロセスカートリッジとして一体に結合して構成し、このプロセスカートリッジを複写機やレーザービームプリンターなどの電子写真装置本体に対して着脱可能に構成してもよい。例えば、一次帯電手段３、現像手段５およびクリーニング手段９の少なくとも１つを電子写真感光体１と共に一体に支持してカートリッジ化し、装置本体のレール１２などの案内手段を用いて装置本体に着脱可能なプロセスカートリッジ１１とすることができる。
【０１９４】
また、露光光４は、電子写真装置が複写機やプリンターである場合には、原稿からの反射光や透過光、あるいは、センサーで原稿を読取り、信号化し、この信号にしたがって行われるレーザービームの走査、ＬＥＤアレイの駆動および液晶シャッターアレイの駆動などにより照射される光である。
【０１９５】
本発明の電子写真感光体は電子写真複写機に利用するのみならず、レーザービームプリンター、ＣＲＴプリンター、ＬＥＤプリンター、液晶プリンターおよびレーザー製版など電子写真応用分野にも広く用いることができる。
【０１９６】
以下、実施例にしたがって本発明をより詳細に説明するが、本発明はこれらに限定されない。なお、実施例中の「部」は「質量部」を意味する。
【実施例】
【０１９７】
（実施例１）
直径３０ｍｍ、長さ３５７ｍｍのアルミニウムシリンダー上に、以下の材料より構成される塗料を浸漬塗布法にて塗布し、１４０℃で３０分熱硬化することにより、膜厚が１５μｍの導電層を形成した。
【０１９８】
導電性顔料：ＳｎＯ２コート処理硫酸バリウム  １０部
抵抗調整用顔料：酸化チタン  ２部
結着樹脂：フェノール樹脂  ６部
レベリング材：シリコーンオイル  ０．００１部
溶剤：メタノール／メトキシプロパノール＝２／８  ２０部
次に、この導電層上に、Ｎ―メトキシメチル化ナイロン３部及び共重合ナイロン３部をメタノール６５部及びｎ−ブタノール３０部の混合溶剤に溶解した溶液を浸漬塗布法で塗布し、乾燥することによって、膜厚が０．７μｍの中間層を形成した。
【０１９９】
次に下記構造式で示されるアゾ顔料を２部、
2005208111.tif 000130
【０２００】
例示化合物（ＣＴ−１）で示される電荷輸送物質２０部、ポリビニルブチラール（商品名：エスレックＢＬＳ、積水化学製）１部、及びシクロヘキサノン３５部を１ｍｍφガラスビーズを用いたサンドミル装置で１２時間分散し、その後にメチルエチルケトン６０部を加えて電荷発生層用分散液を調製した。この分散液を中間層上に浸漬塗布法で塗布し、１２０℃で１０分間乾燥することによって、膜厚が０．３μｍの電荷発生層を形成した。
【０２０１】
次に、例示化合物（ＣＴ−１）で示される電荷輸送物質３部と、ポリカーボネート樹脂（繰り返し構造単位の例（ＰＣ−５）；ユーピロンＺ−４００、三菱エンジニアリングプラスチックス（株）製）１０部とを、モノクロロベンゼン８０部とジメトキシメタン１０部の混合溶媒に溶解し、電荷輸送層用塗布液を調製した。これを電荷発生層上に浸漬塗布法で塗布し、１２０℃、１時間乾燥して、膜厚が２０μｍの電荷輸送層を形成した。このようにして実施例１に用いられる電子写真感光体を作製した。
【０２０２】
次に、本発明の電子写真感光体の評価方法について説明する。
【０２０３】
評価装置はキヤノン（株）製複写機ＧＰ２１５（接触帯電方式）を改造して用いた。一次帯電を調整し電子写真感光体上の非露光部位の電位が常に−６８０Ｖとした。評価は、常温常湿環境下（２３℃、５０％）で行った。作製した電子写真感光体の明部電位（Ｖｌ）、電子写真感光体の繰り返し使用時の明部電位変動（ΔＶｌ）の評価は、装置の光源を像露光量が電子写真感光体面上での光量が１．０μＪ／ｃｍ２となるように設定して行った。電子写真感光体の繰り返し使用による電位特性の変動評価は、Ａ４サイズの普通紙を連続して画像出力を１００００枚行い、その前後での表面電位を測定した。電子写真感光体の表面電位の測定は、電子写真感光体上端より１８０ｍｍの位置に電位測定用プローブが位置するように固定された冶具と現像器とを交換して、現像器位置で行った。
【０２０４】
電子写真感光体の繰り返し使用による耐久性特性の評価は、Ａ４サイズの普通紙を１枚複写ごとに１度停止する間欠モードにて３００００枚の複写を行い、その後、電子写真感光体上端より１８０ｍｍの位置の膜厚の摩耗量を測定した。膜厚の測定はフィッシャー社製、膜厚測定器  フィッシャースコープＭＭＳ  渦電流法プローブＥＡＷ３．３で行なった。結果を表１に示す。
【０２０５】
（実施例２〜２６）
電荷発生層中に含有させる電荷輸送物質に表１で示した電荷輸送物質、電荷輸送層中に含有させる電荷輸送物質に表１で示した電荷輸送物物質を使用した以外は実施例１と同様に電子写真感光体を作製し、同様の評価を行なった。結果を表１に示す。
【０２０６】
（比較例１〜５）
電荷発生層に電荷輸送物質を添加せず、電荷輸送層中に含有させる電荷輸送物質に表１で示した電荷輸送物質を使用した以外は実施例１と同様に電子写真感光体を作製し、同様の評価を行なった。結果を表１に示す。
【０２０７】
（比較例６〜１０）
電荷発生層中に含有させる電荷輸送物質に下記式（６）で示した電荷輸送物質、電荷輸送層中に含有させる電荷輸送物質に表１で示した電荷輸送物質を使用した以外は実施例１と同様に電子写真感光体を作製し、同様の評価を行なった。結果を表１に示す。
【０２０８】
2005208111.tif 000131
（６）
【０２０９】
（比較例１１および１２）
電荷発生層中に含有させる電荷輸送物質に下記式（７）で示される通常のＧＰＣによる測定（使用カラム：昭和電工（株）製ＫＦ−８０２、展開溶媒：メタノール／テトラヒドロフラン＝７／３、検出器：ＲＩ検出器、サンプルの分子量はポリスチレン換算法により決定）のピーク面積比により、繰り返し回数ｎ＝４：ｎ＝５：ｎ＝６：ｎ＝７：ｎ＝８が７：２３：５０：１７：３の比率で混合されている電荷輸送物質、電荷輸送層中に含有させる電荷輸送物質に表１で示した電荷輸送物質を使用した以外は実施例１と同様に電子写真感光体を作製し、同様の評価を行なった。結果を表１に示す。
【０２１０】
2005208111.tif 000132
（７）      
【０２１１】
（比較例１３〜１５）
電荷発生層中に含有させる電荷輸送物質に下記式（８）で示される通常のＧＰＣによる測定（使用カラム：昭和電工（株）製ＫＦ−８０２、展開溶媒：メタノール／テトラヒドロフラン＝７／３、検出器：ＲＩ検出器、サンプルの分子量はポリスチレン換算法により決定）により、重量平均分子量（Ｍｗ）が３４００である電荷輸送物質、電荷輸送層中に含有させる電荷輸送物質に表１で示した電荷輸送物物質を使用した以外は実施例１と同様に電子写真感光体を作製し、同様の評価を行なった。結果を表１に示す。
【０２１２】
2005208111.tif 000133
（８）
【０２１３】
（比較例１６〜１９）
電荷発生層中に含有させる電荷輸送物質に表１で示した電荷輸送物質、電荷輸送層中に含有させる電荷輸送物質に表１で示した電荷輸送物質を使用した以外は実施例１と同様に電子写真感光体を作製し、同様の評価を行なった。結果を表１に示す。
【０２１４】
（実施例２７）
電荷発生層の作製を、以下の方法で行った。下記構造式で示されるアゾ顔料を２部、
2005208111.tif 000134
【０２１５】
ポリビニルブチラール（商品名：エスレックＢＬＳ、積水化学製）１部、及びシクロヘキサノン３５部を１ｍｍφガラスビーズを用いたサンドミル装置で１０時間分散し、その後に例示化合物（ＣＴ−１）で示される電荷輸送物質４０部、メチルエチルケトン６０部を加えて電荷発生層用分散液を調製した。この分散液を中間層上に浸漬塗布法で塗布し、１２０℃で１０分間乾燥することによって、膜厚が０．５μｍの電荷発生層を形成した。それ以外は実施例１と同様に電子写真感光体を作製した。評価は、実施例１と同様の明部電位（Ｖｌ）および明部電位変動（ΔＶｌ）の評価を行った。結果を表２に示す。
【０２１６】
（実施例２８〜５２）
電荷発生層中に含有させる電荷輸送物質に表２で示した電荷輸送物質、電荷輸送層中に含有させる電荷輸送物質に表２で示した電荷輸送物物質を使用した以外は実施例２７と同様に電子写真感光体を作製し、同様の評価を行なった。結果を表２に示す。
【０２１７】
（比較例２０〜２４）
電荷発生層に電荷輸送物質を添加せず、電荷輸送層中に含有させる電荷輸送物質に表２で示した電荷輸送物質を使用した以外は実施例２７と同様に電子写真感光体を作製し、同様の評価を行なった。結果を表２に示す。
【０２１８】
（比較例２５〜３８）
電荷発生層中に含有させる電荷輸送物質に表２で示した電荷輸送物質、電荷輸送層中に含有させる電荷輸送物質に表２で示した電荷輸送物質を使用した以外は実施例２７と同様に電子写真感光体を作製し、同様の評価を行なった。結果を表２に示す。
【０２１９】
（実施例５３）
直径３０ｍｍ、長さ３５７ｍｍのアルミニウムシリンダーに対して、下記条件にて陽極酸化処理を行った。電解液は濃度１８０ｇ／ｌの硫酸溶液を用い、電解液中のアルミニウム濃度を４ｇ／ｌ〜７ｇ／ｌとした。液温を１５℃、電流密度４Ａ／ｄｍ２で２０分間陽極酸化を行った。続いて、濃度６ｇ／ｌの酢酸ニッケル溶液を用い、液温４０℃で、５分間封孔処理を行った。
【０２２０】
次に下記構造式で示されるアゾ顔料を２部、
2005208111.tif 000135
【０２２１】
ポリビニルブチラール（商品名：エスレックＢＬＳ、積水化学製）１部、及びシクロヘキサノン３５部を１ｍｍφガラスビーズを用いたサンドミル装置で１０時間分散し、メチルエチルケトン６０部を加えて電荷発生層用分散液を調製した。この分散液を中間層上に浸漬塗布法で塗布し、電荷発生層中の残留溶剤量を多くし、電荷輸送層塗布時に電荷輸送物質の電荷発生層中の含有量を増加させるために電荷発生層を４０℃で１０分間乾燥させ、膜厚が０．３μｍの電荷発生層を形成した。
【０２２２】
次に、例示化合物（ＣＴ−９）で示される電荷輸送物質３部と、ポリカーボネート樹脂（繰り返し構造単位の例（ＰＣ−５）；ユーピロンＺ−４００、三菱エンジニアリングプラスチックス（株）製）１０部とを、モノクロロベンゼン８０部とジメトキシメタン１０部の混合溶媒に溶解し、電荷輸送層用塗布液を調製した。これを電荷発生層上に浸漬塗布法で塗布し、１２０℃、１時間乾燥して、膜厚が２４μｍの電荷輸送層を形成した。このようにして実施例５３に用いられる電子写真感光体を作製した。実施例１と同様の明部電位評価と明部電位変動の評価を行った。結果を表３に示す。
【０２２３】
（実施例５４〜７０）
電荷輸送層に使用する電荷輸送物質に表３で示した電荷輸送物質を使用し、電荷発生層の乾燥温度を表３に示す乾燥温度で行った以外は、実施例５３と同様に電子写真感光体を作製し、同様の評価を行った。結果を表３に示す。
【０２２４】
（比較例３９〜４６）
電荷輸送層に使用する電荷輸送物質に表３で示した電荷輸送物質を使用し、電荷発生層の乾燥温度を表３に示す温度に変更した以外は、実施例５３と同様に電子写真感光体を作製し、同様の評価を行った。結果を表３に示す。
【０２２５】
（実施例７１）
直径３０ｍｍ、長さ３５７ｍｍのアルミニウムシリンダー上に、以下の材料より構成される塗料を浸漬塗布法にて塗布し、１４０℃で３０分熱硬化することにより、膜厚が１５μｍの導電層を形成した。
【０２２６】
導電性顔料：ＳｎＯ２コート処理硫酸バリウム  １０部
抵抗調整用顔料：酸化チタン  ２部
結着樹脂：フェノール樹脂  ６部
レベリング材：シリコーンオイル  ０．００１部
溶剤：メタノール／メトキシプロパノール＝２／８  ２０部
次に、この導電層上に、Ｎ―メトキシメチル化ナイロン３部及び共重合ナイロン３部をメタノール６５部及びｎ−ブタノール３０部の混合溶剤に溶解した溶液を浸漬塗布法で塗布し、乾燥することによって、膜厚が０．７μｍの中間層を形成した。
【０２２７】
次に、ＣｕＫαのＸ線回折スペクトルにおける回折角２θ±０．２°の９．３°、１０．６°、１３．２°、１５．１°、１５．７°、１６．１°、２０．８°、２３．３°及び２７．１°に強いピークを有するオキシチタニウムフタロシアニン顔料４部と例示化合物（ＣＴ−９）で示される電荷輸送物質２部、ポリビニルブチラール（エスレックＢＸ−１、積水化学工業（株）製）２部と、シクロヘキサノン６０部とを、直径１ｍｍのガラスビーズを用いたサンドミル装置で４時間分散した後、エチルアセテート１００部を加えて、電荷発生層用分散液を調製した。これを中間層上に浸漬塗布法で塗布し、１２０℃で１０分間乾燥させ、膜厚が０．２５μｍの電荷発生層を形成した。
【０２２８】
次に、例示化合物（ＣＴ−９）で示される電荷輸送物質３部と、結着樹脂として繰り返し単位構造の例（ＰＡ−２）で示される樹脂（重量平均分子量（Ｍｗ）＝１３００００、樹脂中におけるテレフタル酸とイソフタル酸の質量比：テレフタル酸／イソフタル酸＝７０／３０）１０部とを、モノクロロベンゼン８０部とジメトキシメタン１０部の混合溶媒に溶解し、電荷輸送層用塗布液を調製した。これを電荷発生層上に浸漬塗布法で塗布し、１２０℃、１時間乾燥して、膜厚が１６μｍの電荷輸送層を形成した。このようにして実施例７１に用いられる電子写真感光体を作製した。
【０２２９】
評価装置はキヤノン（株）製ＬＢＰ−２８１０を電子写真感光体の非露光部の暗部電位（Ｖｄ）が、Ｖｄ＝−５００Ｖとなるように設定して用いた。電子写真感光体の表面電位の測定は、電子写真感光体上端より１８０ｍｍの位置に電位測定用プローブが位置するように固定された冶具と現像器とを交換して、現像器位置で行った。作製した電子写真感光体の明部電位（Ｖｌ）、電子写真感光体の繰り返し使用時の明部電位変動（ΔＶｌ）の評価は、装置の光源を像露光量が電子写真感光体面上での光量が０．３μＪ／ｃｍ２となるように設定して行った。電子写真感光体の繰り返し使用による電位特性の変動評価は、Ａ４サイズの普通紙を連続して画像出力を２０００枚行い、その前後での表面電位を測定した。結果を表４に示す。
【０２３０】
（実施例７２〜７６）
電荷発生層中に含有させる電荷輸送物質に表４で示した電荷輸送物質、電荷輸送層中に含有させる電荷輸送物質に表４で示した電荷輸送物質を使用した以外は実施例７１と同様に電子写真感光体を作製し、同様の評価を行なった。結果を表４に示す。
【０２３１】
（比較例４７）
電荷発生層に電荷輸送物質を添加せず、電荷輸送層中に含有させる電荷輸送物質に例示化合物（ＣＴ−１９）で示される電荷輸送物質で示した電荷輸送物質を使用した以外は実施例７１と同様に電子写真感光体を作製し、同様の評価を行なった。結果を表４に示す。
【０２３２】
（比較例４８および４９）
電荷発生層中に含有させる電荷輸送物質に表４で示した電荷輸送物質、電荷輸送層中に含有させる電荷輸送物質に表４で示した電荷輸送物質を使用した以外は実施例７１と同様に電子写真感光体を作製し、同様の評価を行なった。結果を表４に示す。
【０２３３】
（実施例７７）
電荷発生層を、ＣｕＫαのＸ線回折スペクトルにおける回折角２θ±０．２°の９．０°、１４．２°、２３．９°及び２７．１°に強いピークを有するオキシチタニウムフタロシアニン顔料４部、ポリビニルブチラール（エスレックＢＸ−１、積水化学工業（株）製）２部と、シクロヘキサノン６０部とを、直径１ｍｍのガラスビーズを用いたサンドミル装置で４時間分散した後、例示化合物（ＣＴ−９）で示される電荷輸送物質０．５部、エチルアセテート１００部を加えて、電荷発生層用分散液を調製した。これを中間層上に浸漬塗布法で塗布し、１２０℃で１０分間乾燥させ、膜厚が０．２３μｍの電荷発生層を形成した以外は、実施例７１と同様に電子写真感光体を作製し、同様の評価を行った。結果を表４に示す。
【０２３４】
（実施例７８〜８２）
電荷発生層中に含有させる電荷輸送物質に表４で示した電荷輸送物質、電荷輸送層中に含有させる電荷輸送物質に表４で示した電荷輸送物質を使用した以外は実施例７７と同様に電子写真感光体を作製し、同様の評価を行なった。結果を表４に示す。
【０２３５】
（比較例５０）
電荷発生層に電荷輸送物質を添加せず、電荷輸送層中に含有させる電荷輸送物質に例示化合物（ＣＴ−１９）で示される電荷輸送物質で示した電荷輸送物質を使用した以外は実施例７７と同様に電子写真感光体を作製し、同様の評価を行なった。結果を表４に示す。
【０２３６】
（比較例５１および５２）
電荷発生層中に含有させる電荷輸送物質に表４で示した電荷輸送物質、電荷輸送層中に含有させる電荷輸送物質に表４で示した電荷輸送物質を使用した以外は実施例７７と同様に電子写真感光体を作製し、同様の評価を行なった。結果を表４に示す。
【０２３７】
（実施例８３）
直径３０ｍｍ、長さ３５７ｍｍのアルミニウムシリンダーに対して、下記条件にて液体ホーニング処理を行った。
【０２３８】
＜液体ホーニング条件＞
研磨剤砥粒＝ジルコニアビーズ  粒軽７０〜１２５μｍ（商品名：ジルブラストＢ１２０  マテリアルサイエンス（株）製）
懸濁媒体＝水
研磨剤／懸濁媒体＝１／９（体積比）
ホーニング後のシリンダー表面粗さに関してＪＩＳ  Ｂ  ０６０１（１９９４）に準じ小坂研究所表面粗さ計サーフコーダＳＥ３５００を用い測定した。結果、最大高さ（ＲｍａｘＤ）＝２．５５μｍ、十点平均粗さ（Ｒｚ）＝１．５２μｍ、算術平均荒さ（Ｒａ）＝０．２２μｍであった。
【０２３９】
上記処理を施した後、Ｎ―メトキシメチル化ナイロン３部及び共重合ナイロン３部をメタノール６５部及びｎ−ブタノール３０部の混合溶剤に溶解した溶液を浸漬塗布法で塗布し、乾燥することによって、膜厚が０．７μｍの中間層を形成した。
【０２４０】
次にＣｕＫαのＸ線回折スペクトルにおける回折角２θ±０．２°の７．４°、２８．２°に強いピークを有するヒドロキシガリウムフタロシアニン２部と、ポリビニルブチラール（商品名：エスレックＢＸ−１、積水化学製）１部と、シクロヘキサノン６０部とを、直径１ｍｍのガラスビーズを用いたサンドミル装置で４時間分散した後、エチルアセテート１００部を加えて、電荷発生層用分散液を調製した。これを中間層上に浸漬法で塗布し、電荷発生層中の残留溶剤量を多くし、電荷輸送層塗布時に電荷輸送物質の電荷発生層中の含有量を増加させるために電荷発生層を４０℃で１０分間乾燥させ、膜厚が０．２μｍの電荷発生層を形成した。
【０２４１】
次に、例示化合物（ＣＴ−９）で示される電荷輸送物質３部と、結着樹脂として繰り返し単位構造の例（ＰＡ−２）および（ＰＡ−９）で示される構造の共重合樹脂（重量平均分子量（Ｍｗ）＝１２５０００、樹脂中におけるテレフタル酸とイソフタル酸の質量比：テレフタル酸／イソフタル酸＝５０／５０）１０部とを、モノクロロベンゼン８０部とジメトキシメタン１０部の混合溶媒に溶解し、電荷輸送層用塗布液を調製した。これを電荷発生層上に浸漬塗布法で塗布し、１２０℃、１時間乾燥して、膜厚が１８μｍの電荷輸送層を形成した。このようにして実施例８３に用いられる電子写真感光体を作製した。実施例７１と同様の評価を行った。結果を表５に示す。
【０２４２】
（実施例８４〜９４）
電荷発生層中に含有させる電荷輸送物質に表５で示した電荷輸送物質、電荷輸送層中に含有させる電荷輸送物質に表５で示した電荷輸送物質を使用した以外は実施例８３と同様に電子写真感光体を作製し、同様の評価を行なった。結果を表５に示す。
【０２４３】
（比較例５３）
電荷発生層に電荷輸送物質を添加せず、電荷輸送層中に含有させる電荷輸送物質に例示化合物（ＣＴ−１９）で示される電荷輸送物質で示した電荷輸送物質を使用した以外は実施例８３と同様に電子写真感光体を作製し、同様の評価を行なった。結果を表５に示す（比較例５４および５５）。
【０２４４】
電荷発生層中に含有させる電荷輸送物質に表４で示した電荷輸送物質、電荷輸送層中に含有させる電荷輸送物質に表４で示した電荷輸送物質を使用した以外は実施例８３と同様に電子写真感光体を作製し、同様の評価を行なった。結果を表４に示す。
【０２４５】
（実施例９５〜１０４）
電荷発生物質として、ＣｕＫαのＸ線回折スペクトルにおける回折角２θ±０．２°の７．４°、１６．６°、２５．５°、および２８．２°に強いピークを有するクロロガリウムフタロシアニン、電荷輸送層に使用する電荷輸送物質に表５で示した電荷輸送物質を使用し、電荷発生層の乾燥温度を表５に示す乾燥温度で行った以外は、実施例８３と同様に電子写真感光体を作製し、同様の評価を行った。結果を表５に示す。
【０２４６】
（比較例５６）
電荷発生層に電荷輸送物質を添加せず、電荷輸送層中に含有させる電荷輸送物質に例示化合物（ＣＴ−１９）で示される電荷輸送物質で示した電荷輸送物質を使用した以外は実施例８９と同様に電子写真感光体を作製し、同様の評価を行なった。結果を表５に示す（比較例５７および５８）。
【０２４７】
電荷発生層中に含有させる電荷輸送物質に表４で示した電荷輸送物質、電荷輸送層中に含有させる電荷輸送物質に表４で示した電荷輸送物質を使用した以外は実施例８９と同様に電子写真感光体を作製し、同様の評価を行なった。結果を表４に示す。
【０２４８】
【表１】
2005208111.tif 000136
【０２４９】
【表２】
2005208111.tif 000137
【０２５０】
【表３】
2005208111.tif 000138
【０２５１】
【表４】
2005208111.tif 000139
【０２５２】
【表５】
2005208111.tif 000140
【図面の簡単な説明】
【０２５３】
【図１】本発明の電子写真感光体を有する電子写真装置の概略構成の例を示す図である。
【符号の説明】
【０２５４】
１  電子写真感光体
２  軸
３  一次帯電手段
４  露光光
５  現像手段
６  転写手段
７  転写材
８  像定着手段
９  クリーニング手段
１０  前露光光
１１  プロセスカートリッジ
１２  レール
【図１】
2005208111.tif 000167